(57)【要約】【課題】剛性の高い樹脂成形体が得られ且つ樹脂成形体を形成するときの固化時間の短い樹脂組成物の提供。【解決手段】バイオマス由来炭素原子を有する樹脂（Ａ）と、前記樹脂（Ａ）と相溶しない樹脂（Ｂ）と、可塑剤（Ｃ）と、を含有し、前記樹脂（Ｂ）の含有質量よりも前記樹脂（Ａ）の含有質量の方が多く、前記樹脂（Ｂ）のガラス転移温度Ｔｇ（Ｂ）よりも前記樹脂（Ａ）のガラス転移温度Ｔｇ（Ａ）の方が高い樹脂組成物。【選択図】なし【特許請求の範囲】
【請求項１】
バイオマス由来炭素原子を有する樹脂（Ａ）と、
前記樹脂（Ａ）と相溶しない樹脂（Ｂ）と、
可塑剤（Ｃ）と、を含有し、
前記樹脂（Ｂ）の含有質量よりも前記樹脂（Ａ）の含有質量の方が多く、
前記樹脂（Ｂ）のガラス転移温度Ｔｇ（Ｂ）よりも前記樹脂（Ａ）のガラス転移温度Ｔｇ（Ａ）の方が高い樹脂組成物。
【請求項２】
前記樹脂（Ａ）のガラス転移温度Ｔｇ（Ａ）と、前記樹脂（Ａ）９０質量部に前記可塑剤（Ｃ）１０質量部を混合した混合物のガラス転移温度Ｔｇ（Ａ＋Ｃ）と、の差［Ｔｇ（Ａ）−Ｔｇ（Ａ＋Ｃ）］が２５℃以上６０℃以下であり、
前記樹脂（Ｂ）のガラス転移温度Ｔｇ（Ｂ）と、前記樹脂（Ｂ）９０質量部に前記可塑剤（Ｃ）１０質量部を混合した混合物のガラス転移温度Ｔｇ（Ｂ＋Ｃ）と、の差［Ｔｇ（Ｂ）−Ｔｇ（Ｂ＋Ｃ）］が１５℃以上４０℃以下である請求項１に記載の樹脂組成物。
【請求項３】
前記樹脂組成物における前記バイオマス由来炭素原子のＡＳＴＭ  Ｄ６８６６：２０１２に規定される含有量が、樹脂組成物中の全炭素原子の量に対して、３０％以上である請求項１又は請求項２に記載の樹脂組成物。
【請求項４】
前記樹脂（Ａ）が、セルロースアシレート及び脂肪族ポリエステルからなる群から選択される少なくとも一種である請求項１〜請求項３のいずれか１項に記載の樹脂組成物。
【請求項５】
前記樹脂（Ａ）が、セルロースアセテートプロピオネート及びセルロースアセテートブチレートからなる群から選択される少なくとも一種である請求項４に記載の樹脂組成物。
【請求項６】
前記樹脂（Ａ）が、少なくともセルロースアシレートを含み、且つ前記樹脂（Ｂ）が少なくともポリ乳酸を含む請求項１〜請求項５のいずれか１項に記載の樹脂組成物。
【請求項７】
前記樹脂（Ａ）と前記樹脂（Ｂ）との質量比［（Ａ）／（Ｂ）］が９５／５乃至７０／３０である請求項１〜請求項６のいずれか１項に記載の樹脂組成物。
【請求項８】
前記樹脂（Ａ）と前記可塑剤（Ｃ）との質量比［（Ａ）／（Ｃ）］が９７／３乃至７５／２５である請求項１〜請求項７のいずれか１項に記載の樹脂組成物。
【請求項９】
前記樹脂（Ｂ）と前記可塑剤（Ｃ）との質量比［（Ｂ）／（Ｃ）］が８６／１４乃至２５／７５である請求項１〜請求項８のいずれか１項に記載の樹脂組成物。
【請求項１０】
前記可塑剤（Ｃ）が、カルダノール化合物、ジカルボン酸ジエステル、クエン酸エステル、分子内に不飽和結合を１つ以上有するポリエーテル化合物、ポリエーテルエステル化合物、安息香酸グリコールエステル、下記の一般式（６）で表される化合物及びエポキシ化脂肪酸エステルからなる群から選ばれる少なくとも１種を含む、請求項１〜請求項９のいずれか１項に記載の樹脂組成物。
【化１】
2020037608.tif 000040
一般式（６）中、Ｒ６１は炭素数７以上２８以下の脂肪族炭化水素基を表し、Ｒ６２は炭素数１以上８以下の脂肪族炭化水素基を表す。
【請求項１１】
請求項１〜請求項１０のいずれか１項に記載の樹脂組成物を含む樹脂成形体。
【請求項１２】
射出成形体である、請求項１１に記載の樹脂成形体。
【発明の詳細な説明】
【技術分野】
【０００１】
本発明は、樹脂組成物、及び樹脂成形体に関する。
【背景技術】
【０００２】
従来、樹脂組成物としては種々のものが提供され、各種用途に使用されている。樹脂組成物は、特に、家電製品や自動車の各種部品、筐体等に使用されている。また、事務機器、電子電気機器の筐体などの部品にも熱可塑性樹脂が使用されている。
近年では、植物由来の樹脂が利用されており、従来から知られている植物由来の樹脂として、例えばセルロースアシレート等のバイオマス由来炭素原子を有する樹脂がある。
【０００３】
例えば、特許文献１には、「（Ａ）セルロースエステル１００質量部に対して、（Ｂ）可塑剤２質量部以上１００質量部以下、（Ｃ）（メタ）アクリル酸アルキルエステル単位を含むブロック共重合体である熱可塑性エラストマー１質量部以上１０質量部以下、を含有するセルロースエステル組成物」が開示されている。
【先行技術文献】
【特許文献】
【０００４】
【特許文献１】特開２０１５−０４４９７６号公報
【発明の概要】
【発明が解決しようとする課題】
【０００５】
ところで、樹脂成形体を形成するための樹脂組成物として、セルロースアシレート等の可塑剤バイオマス由来炭素原子を有する樹脂を含む樹脂組成物を用いる場合、加熱時の流動性を高める観点で可塑剤が添加される。しかし、可塑剤を含む樹脂組成物を用いた場合、得られる樹脂成形体において高い剛性を得ることが容易でなかった。また、樹脂成形体を形成するときの固化時間（所謂サイクルタイム）が長くなる傾向にあった。
【０００６】
そこで、本発明の課題は、バイオマス由来炭素原子を有する樹脂（Ａ）と、前記樹脂（Ａ）と相溶しない樹脂（Ｂ）と、可塑剤（Ｃ）と、を含有し、樹脂（Ｂ）の含有質量よりも樹脂（Ａ）の含有質量の方が多い樹脂組成物において、樹脂（Ｂ）のガラス転移温度Ｔｇ（Ｂ）の方が樹脂（Ａ）のガラス転移温度Ｔｇ（Ａ）よりも高い場合に比べ、剛性の高い樹脂成形体が得られ且つ樹脂成形体を形成するときの固化時間の短い樹脂組成物を提供することにある。
【課題を解決するための手段】
【０００７】
前記課題は、以下の手段により解決される。
＜１＞
バイオマス由来炭素原子を有する樹脂（Ａ）と、
前記樹脂（Ａ）と相溶しない樹脂（Ｂ）と、
可塑剤（Ｃ）と、を含有し、
前記樹脂（Ｂ）の含有質量よりも前記樹脂（Ａ）の含有質量の方が多く、
前記樹脂（Ｂ）のガラス転移温度Ｔｇ（Ｂ）よりも前記樹脂（Ａ）のガラス転移温度Ｔｇ（Ａ）の方が高い樹脂組成物。
＜２＞
前記樹脂（Ａ）のガラス転移温度Ｔｇ（Ａ）と、前記樹脂（Ａ）９０質量部に前記可塑剤（Ｃ）１０質量部を混合した混合物のガラス転移温度Ｔｇ（Ａ＋Ｃ）と、の差［Ｔｇ（Ａ）−Ｔｇ（Ａ＋Ｃ）］が２５℃以上６０℃以下であり、
前記樹脂（Ｂ）のガラス転移温度Ｔｇ（Ｂ）と、前記樹脂（Ｂ）９０質量部に前記可塑剤（Ｃ）１０質量部を混合した混合物のガラス転移温度Ｔｇ（Ｂ＋Ｃ）と、の差［Ｔｇ（Ｂ）−Ｔｇ（Ｂ＋Ｃ）］が１５℃以上４０℃以下である＜１＞に記載の樹脂組成物。
＜３＞
前記樹脂組成物における前記バイオマス由来炭素原子のＡＳＴＭ  Ｄ６８６６：２０１２に規定される含有量が、樹脂組成物中の全炭素原子の量に対して、３０質量％以上である＜１＞又は＜２＞に記載の樹脂組成物。
＜４＞
前記樹脂（Ａ）が、セルロースアシレート及び脂肪族ポリエステルからなる群から選択される少なくとも一種である＜１＞〜＜３＞のいずれか１項に記載の樹脂組成物。
＜５＞
前記樹脂（Ａ）が、セルロースアセテートプロピオネート及びセルロースアセテートブチレートからなる群から選択される少なくとも一種である＜４＞に記載の樹脂組成物。
＜６＞
前記樹脂（Ａ）が、少なくともセルロースアシレートを含み、且つ前記樹脂（Ｂ）が少なくともポリ乳酸を含む＜１＞〜＜５＞のいずれか１項に記載の樹脂組成物。
＜７＞
前記樹脂（Ａ）と前記樹脂（Ｂ）との質量比［（Ａ）／（Ｂ）］が９５／５乃至７０／３０である＜１＞〜＜６＞のいずれか１項に記載の樹脂組成物。
＜８＞
前記樹脂（Ａ）と前記可塑剤（Ｃ）との質量比［（Ａ）／（Ｃ）］が９７／３乃至７５／２５である＜１＞〜＜７＞のいずれか１項に記載の樹脂組成物。
＜９＞
前記樹脂（Ｂ）と前記可塑剤（Ｃ）との質量比［（Ｂ）／（Ｃ）］が８６／１４乃至２５／７５である＜１＞〜＜８＞のいずれか１項に記載の樹脂組成物。
＜１０＞
前記可塑剤（Ｃ）が、カルダノール化合物、ジカルボン酸ジエステル、クエン酸エステル、分子内に不飽和結合を１つ以上有するポリエーテル化合物、ポリエーテルエステル化合物、安息香酸グリコールエステル、下記の一般式（６）で表される化合物及びエポキシ化脂肪酸エステルからなる群から選ばれる少なくとも１種を含む、＜１＞〜＜９＞のいずれか１項に記載の樹脂組成物。
【０００８】
【化１】
2020037608.tif 000002
一般式（６）中、Ｒ６１は炭素数７以上２８以下の脂肪族炭化水素基を表し、Ｒ６２は炭素数１以上８以下の脂肪族炭化水素基を表す。
【０００９】
＜１１＞
＜１＞〜＜１０＞のいずれか１項に記載の樹脂組成物を含む樹脂成形体。
＜１２＞
射出成形体である、＜１１＞に記載の樹脂成形体。
【発明の効果】
【００１０】
＜１＞、＜３＞、＜４＞、＜５＞、又は＜１０＞に係る発明によれば、バイオマス由来炭素原子を有する樹脂（Ａ）と、前記樹脂（Ａ）と相溶しない樹脂（Ｂ）と、可塑剤（Ｃ）と、を含有し、樹脂（Ｂ）の含有質量よりも樹脂（Ａ）の含有質量の方が多い樹脂組成物において、樹脂（Ｂ）のガラス転移温度Ｔｇ（Ｂ）の方が樹脂（Ａ）のガラス転移温度Ｔｇ（Ａ）よりも高い場合に比べ、剛性の高い樹脂成形体が得られ且つ樹脂成形体を形成するときの固化時間の短い樹脂組成物が提供される。
＜２＞に係る発明よれば、樹脂（Ａ）のガラス転移温度Ｔｇ（Ａ）と、樹脂（Ａ）９０質量部に可塑剤（Ｃ）１０質量部を混合した混合物のガラス転移温度Ｔｇ（Ａ＋Ｃ）と、の差［Ｔｇ（Ａ）−Ｔｇ（Ａ＋Ｃ）］が６０℃超である場合、又は樹脂（Ｂ）のガラス転移温度Ｔｇ（Ｂ）と、樹脂（Ｂ）９０質量部に可塑剤（Ｃ）１０質量部を混合した混合物のガラス転移温度Ｔｇ（Ｂ＋Ｃ）と、の差［Ｔｇ（Ｂ）−Ｔｇ（Ｂ＋Ｃ）］が１５℃未満である場合に比べ、剛性の高い樹脂成形体が得られ且つ樹脂成形体を形成するときの固化時間の短い樹脂組成物が提供される。
＜６＞に係る発明によれば、樹脂（Ａ）としてセルロースアシレートを含む樹脂組成物に対して、樹脂（Ｂ）としてポリメタクリル酸メチルのみを含む場合に比べ、剛性の高い樹脂成形体が得られ且つ樹脂成形体を形成するときの固化時間の短い樹脂組成物が提供される。
＜７＞に係る発明によれば、樹脂（Ａ）と樹脂（Ｂ）との総量を１００としたときに、樹脂（Ａ）の質量比が９５超えである場合、又は樹脂（Ｂ）の質量比が３０超えである場合に比べ、剛性の高い樹脂成形体が得られ且つ樹脂成形体を形成するときの固化時間の短い樹脂組成物が提供される。
＜８＞に係る発明によれば、樹脂（Ａ）と可塑剤（Ｃ）との総量を１００としたときに、樹脂（Ａ）の質量比が９７超えである場合、又は可塑剤（Ｃ）の質量比が２５超えである場合に比べ、剛性の高い樹脂成形体が得られ且つ樹脂成形体を形成するときの固化時間の短い樹脂組成物が提供される。
＜９＞に係る発明によれば、樹脂（Ｂ）と可塑剤（Ｃ）との総量を１００としたときに、樹脂（Ｂ）の質量比が８６超えである場合、又は可塑剤（Ｃ）の質量比が７５超えである場合に比べ、剛性の高い樹脂成形体が得られ且つ樹脂成形体を形成するときの固化時間の短い樹脂組成物が提供される。
＜１１＞、又は＜１２＞に係る発明によれば、バイオマス由来炭素原子を有する樹脂（Ａ）と、前記樹脂（Ａ）と相溶しない樹脂（Ｂ）と、可塑剤（Ｃ）と、を含有し、樹脂（Ｂ）の含有質量よりも樹脂（Ａ）の含有質量の方が多い樹脂組成物であって、樹脂（Ｂ）のガラス転移温度Ｔｇ（Ｂ）の方が樹脂（Ａ）のガラス転移温度Ｔｇ（Ａ）よりも高い樹脂組成物を適用した場合に比べ、剛性が高く且つ面衝撃強度に優れた樹脂成形体が提供される。
【発明を実施するための形態】
【００１１】
以下、本発明の一例である実施形態について説明する。
なお、本明細書において、対象物中の各成分の量は、対象物中に各成分に該当する物質が複数種存在する場合、特に断らない限り、対象物中に存在する当該複数種の物質の合計の含有率又は含有量を意味する。
また、「Ｘの重合体」との表記は、Ｘのみの単独重合体に加え、ＸとＸ以外の単量体との共重合体も包含する表現である。同様に、「ＸとＹとの共重合体」との表記は、Ｘ及びＹのみの共重合体（以下、便宜上「単独共重合体」とも称する）に加え、ＸとＹとＸ及びＹ以外の単量体との共重合体も包含する表現である。
また、バイオマス由来炭素原子を有する樹脂（Ａ）、樹脂（Ｂ）、及び可塑剤（Ｃ）を、各々、成分（Ａ）、成分（Ｂ）、及び成分（Ｃ）とも称する。
【００１２】
＜樹脂組成物＞
本実施形態に係る樹脂組成物は、バイオマス由来炭素原子を有する樹脂（Ａ）（以下単に「バイオ樹脂（Ａ）」とも称す）と、前記樹脂（Ａ）と相溶しない樹脂（Ｂ）と、可塑剤（Ｃ）と、を含有する。
そして、樹脂（Ｂ）の含有質量よりもバイオ樹脂（Ａ）の含有質量の方が多く、樹脂（Ｂ）のガラス転移温度Ｔｇ（Ｂ）よりもバイオ樹脂（Ａ）のガラス転移温度Ｔｇ（Ａ）の方が高い。
【００１３】
上記の構成を備える本実施形態に係る樹脂組成物によれば、剛性の高い樹脂成形体が得られ、且つ樹脂成形体を形成する際の固化時間（サイクルタイム）が短い樹脂組成物が提供される。
その理由は、次の通り推測される。
【００１４】
可塑剤（Ｃ）は、樹脂に対して流動性を高める目的で添加される。そして、バイオ樹脂（Ａ）、樹脂（Ｂ）及び可塑剤（Ｃ）を含む樹脂組成物が加熱されて溶融した状態では、可塑剤（Ｃ）が樹脂組成物全体に分散し易くなり、流動性が高められる。一方、加熱後の樹脂組成物の温度が低下していくと、樹脂（Ｂ）よりもガラス転移温度が高いバイオ樹脂（Ａ）の方が先に固化し始め、可塑剤（Ｃ）はより流動性の高い樹脂（Ｂ）中に局在し易くなる。可塑剤（Ｃ）が樹脂（Ｂ）側に局在し、つまりバイオ樹脂（Ａ）中に存在する可塑剤（Ｃ）の量が減少することで、バイオ樹脂（Ａ）では粘度の上昇がより加速する。そして、上記樹脂組成物では樹脂（Ｂ）よりもバイオ樹脂（Ａ）の方が含有量が多いため、樹脂組成物全体としても固化の進行が速まり、これにより固化時間（サイクルタイム）が短縮されるものと考えられる。
また、樹脂組成物が固化した状態では可塑剤（Ｃ）が樹脂（Ｂ）側に局在していて、可塑剤（Ｃ）によるバイオ樹脂（Ａ）の可塑化が抑制されるため、得られる樹脂成形体の剛性が高められるものと考えられる。
【００１５】
以上により、本実施形態では剛性の高い樹脂成形体が得られ、且つ樹脂成形体を形成する際の固化時間（サイクルタイム）が短い樹脂組成物が提供されると推測される。
【００１６】
さらに、本実施形態に係る樹脂組成物によれば、面衝撃強度が高い樹脂成形体が得られる。
これは、加熱された後に固化した状態の樹脂組成物（つまり樹脂成形体）において、よりガラス転移温度の低い樹脂（Ｂ）側に可塑剤（Ｃ）が局在していることで、衝撃が加えられた場合でも界面割れが抑制され、これによって樹脂成形体の面衝撃強度が高められるためと考えられる。
【００１７】
・バイオ樹脂（Ａ）、樹脂（Ｂ）、及び可塑剤（Ｃ）の含有量
バイオ樹脂（Ａ）は樹脂（Ｂ）よりも、その含有質量が多い。バイオ樹脂（Ａ）の方が含有質量が多いことで、固化時間（サイクルタイム）が短くなり且つ樹脂成形体の剛性が高められる。
【００１８】
・バイオ樹脂（Ａ）及び樹脂（Ｂ）のガラス転移温度
バイオ樹脂（Ａ）は樹脂（Ｂ）よりも、そのガラス転移温度が高い。バイオ樹脂（Ａ）の方がガラス転移温度が高いことで、固化時間（サイクルタイム）が短くなり且つ樹脂成形体の剛性が高められる。
【００１９】
バイオ樹脂（Ａ）のガラス転移温度Ｔｇ（Ａ）は、特に限定されるものではないが、例えば５０℃以上２００℃以下が好ましく、８０℃以上１７０℃以下がより好ましい。
樹脂（Ｂ）のガラス転移温度Ｔｇ（Ｂ）は、特に限定されるものではないが、例えば０℃以上１５０℃以下が好ましく、３０℃以上１２０℃以下がより好ましい。
【００２０】
・バイオ樹脂（Ａ）及びバイオ樹脂（Ａ）と可塑剤（Ｃ）との混合物のガラス転移温度
バイオ樹脂（Ａ）のガラス転移温度Ｔｇ（Ａ）と、バイオ樹脂（Ａ）９０質量部に可塑剤（Ｃ）１０質量部を混合した混合物のガラス転移温度Ｔｇ（Ａ＋Ｃ）と、の差［Ｔｇ（Ａ）−Ｔｇ（Ａ＋Ｃ）］は２５℃以上６０℃以下であることが好ましい。なお、この差［Ｔｇ（Ａ）−Ｔｇ（Ａ＋Ｃ）］は、より好ましくは３０℃以上５５℃以下であり、さらに好ましくは３５℃以上５０℃以下である。
差［Ｔｇ（Ａ）−Ｔｇ（Ａ＋Ｃ）］が２５℃以上であることは、可塑剤（Ｃ）がバイオ樹脂（Ａ）に対し親和性を持つことを示し、これにより樹脂組成物を加熱した際に高い流動性が得られ、樹脂成形体の成形性に優れる。
一方、差［Ｔｇ（Ａ）−Ｔｇ（Ａ＋Ｃ）］が６０℃以下であることは、可塑剤（Ｃ）のバイオ樹脂（Ａ）に対する親和性が過度に高すぎないことを示し、これにより固化時間（サイクルタイム）が短縮され易くなり且つ樹脂成形体の剛性が高め易くなる。これは、加熱後の樹脂組成物の温度が低下した際に、可塑剤（Ｃ）が樹脂（Ｂ）側に局在し易くなることによるものと考えられる。
【００２１】
・樹脂（Ｂ）及び樹脂（Ｂ）と可塑剤（Ｃ）との混合物のガラス転移温度
樹脂（Ｂ）のガラス転移温度Ｔｇ（Ｂ）と、樹脂（Ｂ）９０質量部に可塑剤（Ｃ）１０質量部を混合した混合物のガラス転移温度Ｔｇ（Ｂ＋Ｃ）と、の差［Ｔｇ（Ｂ）−Ｔｇ（Ｂ＋Ｃ）］が１５℃以上４０℃以下である。
樹脂（Ｂ）のガラス転移温度Ｔｇ（Ｂ）と、樹脂（Ｂ）９０質量部に可塑剤（Ｃ）１０質量部を混合した混合物のガラス転移温度Ｔｇ（Ｂ＋Ｃ）と、の差［Ｔｇ（Ｂ）−Ｔｇ（Ｂ＋Ｃ）］は１５℃以上４０℃以下であることが好ましい。なお、この差［Ｔｇ（Ｂ）−Ｔｇ（Ｂ＋Ｃ）］は、より好ましくは１８℃以上３５℃以下であり、さらに好ましくは２１℃以上３０℃以下である。
差［Ｔｇ（Ｂ）−Ｔｇ（Ｂ＋Ｃ）］が１５℃以上であることは、可塑剤（Ｃ）が樹脂（Ｂ）に対し親和性を持つことを示し、これにより固化時間（サイクルタイム）が短縮され易くなり且つ樹脂成形体の剛性が高め易くなる。これは、加熱後の樹脂組成物の温度が低下した際に、可塑剤（Ｃ）が樹脂（Ｂ）側に局在し易くなることによるものと考えられる。
一方、差［Ｔｇ（Ｂ）−Ｔｇ（Ｂ＋Ｃ）］が４０℃以下であることは、可塑剤（Ｃ）の樹脂（Ｂ）に対する親和性が過度に高すぎないことを示し、これにより樹脂組成物を加熱した際に高い流動性が得られ、樹脂成形体の成形性に優れる。これは、加熱され際の樹脂組成物中において、可塑剤（Ｃ）が樹脂（Ｂ）側に偏って存在するのではなく、バイオ樹脂（Ａ）中にも存在し易くなり、その結果樹脂組成物全体としての流動性が高められることによるものと考えられる。
【００２２】
なお、前記の差［Ｔｇ（Ｂ）−Ｔｇ（Ｂ＋Ｃ）］と差［Ｔｇ（Ａ）−Ｔｇ（Ａ＋Ｃ）］との比率、つまり［Ｔｇ（Ｂ）−Ｔｇ（Ｂ＋Ｃ）］／［Ｔｇ（Ａ）−Ｔｇ（Ａ＋Ｃ）］は、固化時間（サイクルタイム）を短縮し易くする観点及び樹脂成形体の剛性を高め易くする観点から、０．４以上０．８５以下が好ましく、０．４５以上０．８以下がより好ましく、０．５以上０．７５以下がさらに好ましい。
【００２３】
なお、バイオ樹脂（Ａ）、樹脂（Ｂ）、バイオ樹脂（Ａ）と可塑剤（Ｃ）との前記混合物、及び樹脂（Ｂ）と可塑剤（Ｃ）との前記混合物についてのガラス転移温度（Ｔｇ）の測定は、示差走査熱量測定（ＤＳＣ）により得られたＤＳＣ曲線より求める。具体的には、ＪＩＳ  Ｋ７１２１−１９８７「プラスチックの転移温度測定方法」のガラス転移温度の求め方に記載の「中間点ガラス転移温度」により求められる。
【００２４】
以下、本実施形態に係る樹脂組成物の成分を詳細に説明する。
【００２５】
［バイオマス由来炭素原子を有する樹脂（Ａ）：成分（Ａ）］
本実施形態に係る樹脂組成物は、バイオマス由来炭素原子を有する樹脂（Ａ）を含有する。
バイオマス由来炭素原子を有する樹脂（Ａ）としては、特に制限はなく、バイオマス由来炭素原子を有する公知の樹脂が用いられる。
また、バイオマス由来炭素原子を有する樹脂（Ａ）としては、樹脂全体がバイオマス由来でなくともよく、少なくとも一部にバイオマス由来の構造を有していればよい。具体的には、例えば、後述するセルロースアシレートとしては、セルロース構造がバイオマス由来であり、かつアシレート構造が石油由来のものであってもよい。
なお、本実施形態における「バイオマス由来炭素原子を有する樹脂」とは、化石資源を除く生物由来の有機性資源由来の炭素原子を少なくとも有する樹脂であり、後述するように、ＡＳＴＭ  Ｄ６８６６：２０１２の規定に基づき１４Ｃの存在量よりバイオマス由来炭素原子の存在が示される。
【００２６】
本実施形態に係る樹脂組成物における前記バイオマス由来炭素原子のＡＳＴＭ  Ｄ６８６６：２０１２に規定される含有量は、得られる樹脂成形体における剛性の観点から、樹脂組成物中の全炭素原子の量に対して、２０質量％以上であることが好ましく、３０質量％以上であることがより好ましく、３５質量％以上であることが更に好ましく、４０質量％以上１００質量％以下であることが特に好ましい。
また、本実施形態において、樹脂組成物の前記バイオマス由来炭素原子の含有量の測定方法は、ＡＳＴＭ  Ｄ６８６６：２０１２の規定に基づき、樹脂組成物中の全炭素原子における１４Ｃの存在量を測定し、バイオマス由来炭素原子の含有量を算出するものとする。
【００２７】
バイオマス由来炭素原子を有する樹脂（Ａ）としては、例えば、セルロースアシレート、バイオマス由来ポリエステル、バイオマス由来ポリオレフィン、バイオマス由来ポリエチレンテレフタレート、バイオマス由来ポリアミド、ポリトリメチレンテレフタレート（ＰＴＴ）、ポリブチレンサクシネート（ＰＢＳ）、ホスファチジルグリセロール（ＰＧ）、イソソルバイトポリマー、アクリル酸変性ロジン等が挙げられる。
【００２８】
バイオマス由来ポリエステルとは、バイオマス由来炭素原子を有するポリエステル樹脂を指し、例えば後述する樹脂（Ｂ）（成分（Ｂ））において列挙する「ポリエステル樹脂」であって且つバイオマス由来炭素原子を有する樹脂が挙げられる。
バイオマス由来ポリエステルとしては脂肪族ポリエステルが好ましく、例えば後述する樹脂（Ｂ）（成分（Ｂ））において列挙する「脂肪族ポリエステル樹脂」であって且つバイオマス由来炭素原子を有する樹脂が挙げられる。これらの中でも、バイオマス由来ポリエステルとしては、ポリヒドロキシアルカノエート（例えば後述する樹脂（Ｂ）（成分（Ｂ））において列挙するポリヒドロキシアルカノエート）が好ましく、ポリ乳酸がより好ましい。
【００２９】
これらの中でも、バイオマス由来炭素原子を有する樹脂（Ａ）としては、得られる樹脂成形体における剛性の観点から、セルロースアシレート及び脂肪族ポリエステルからなる群から選択される少なくとも一種であることが好ましく、セルロースアシレートであることがより好ましい。
【００３０】
−セルロースアシレート−
セルロースアシレートは、セルロースにおけるヒドロキシ基の少なくも一部がアシル基により置換（アシル化）されたセルロース誘導体である。アシル基とは、−ＣＯ−ＲＡＣ（ＲＡＣは、水素原子又は炭化水素基を表す。）の構造を有する基である。
【００３１】
セルロースアシレートは、例えば、下記の一般式（ＣＡ）で表されるセルロース誘導体である。
【００３２】
【化２】
2020037608.tif 000003
【００３３】
一般式（ＣＡ）中、Ａ１、Ａ２及びＡ３はそれぞれ独立に、水素原子又はアシル基を表し、ｎは２以上の整数を表す。ただし、ｎ個のＡ１、ｎ個のＡ２及びｎ個のＡ３のうちの少なくとも一部はアシル基を表す。分子中にｎ個あるＡ１は、全て同一でも一部同一でも互いに異なっていてもよい。同様に、分子中にｎ個あるＡ２及びｎ個あるＡ３もそれぞれ、全て同一でも一部同一でも互いに異なっていてもよい。
【００３４】
Ａ１、Ａ２及びＡ３が表すアシル基は、当該アシル基中の炭化水素基が、直鎖状、分岐状及び環状のいずれであってもよいが、直鎖状又は分岐状であることが好ましく、直鎖状であることがより好ましい。
【００３５】
Ａ１、Ａ２及びＡ３が表すアシル基は、当該アシル基中の炭化水素基が、飽和炭化水素基でも不飽和炭化水素基でもよいが、飽和炭化水素基であることがより好ましい。
【００３６】
Ａ１、Ａ２及びＡ３が表すアシル基は、炭素数１以上６以下のアシル基が好ましい。すなわち、セルロースアシレートとしては、アシル基の炭素数が１以上６以下であるセルロースアシレートが好ましい。アシル基の炭素数が１以上６以下であるセルロースアシレートは、炭素数７以上のアシル基を有するセルロースアシレートに比べ、剛性により優れる樹脂成形体が得られやすい。
【００３７】
Ａ１、Ａ２及びＡ３が表すアシル基は、当該アシル基中の水素原子がハロゲン原子（例えば、フッ素原子、臭素原子、ヨウ素原子）、酸素原子、窒素原子などで置換された基でもよいが、無置換であることが好ましい。
【００３８】
Ａ１、Ａ２及びＡ３が表すアシル基としては、ホルミル基、アセチル基、プロピオニル基、ブチリル基（ブタノイル基）、プロペノイル基、ヘキサノイル基等が挙げられる。これらの中でもアシル基としては、樹脂組成物の成形性及び樹脂成形体の剛性の観点から、炭素数２以上４以下のアシル基がより好ましく、炭素数２又は３のアシル基が更に好ましい。
【００３９】
セルロースアシレートとしては、セルロースアセテート（セルロースモノアセテート、セルロースジアセテート（ＤＡＣ）、セルローストリアセテート）、セルロースアセテートプロピオネート（ＣＡＰ）、セルロースアセテートブチレート（ＣＡＢ）等が挙げられる。
【００４０】
セルロースアシレートとしては、得られる樹脂成形体における剛性の観点から、セルロースアセテートプロピオネート（ＣＡＰ）、セルロースアセテートブチレート（ＣＡＢ）が好ましく、セルロースアセテートプロピオネート（ＣＡＰ）がより好ましい。
【００４１】
セルロースアシレートは、１種を単独で使用してもよいし、２種以上を併用してもよい。
【００４２】
セルロースアシレートの重量平均重合度は、樹脂組成物の成形性、及び、得られる樹脂成形体における剛性の観点から、２００以上１０００以下が好ましく、５００以上１０００以下がより好ましく、６００以上１０００以下が更に好ましい。
【００４３】
セルロースアシレートの重量平均重合度は、以下の手順で重量平均分子量（Ｍｗ）から求める。
まず、セルロースアシレートの重量平均分子量（Ｍｗ）を、テトラヒドロフランを用い、ゲルパーミエーションクロマトグラフィ装置（ＧＰＣ装置：東ソー社製、ＨＬＣ−８３２０ＧＰＣ、カラム：ＴＳＫｇｅｌα−Ｍ）にてポリスチレン換算で測定する。
次いで、セルロースアシレートの構成単位分子量で除算することで、セルロースアシレートの重合度を求める。例えば、セルロースアシレートの置換基がアセチル基の場合、構成単位分子量は、置換度が２．４のとき２６３、置換度が２．９のとき２８４である。
また、本実施形態における樹脂の重量平均分子量（Ｍｗ）についても、前記セルロースアシレートの重量平均分子量の測定方法と同様な方法により測定される。
【００４４】
セルロースアシレートの置換度は、樹脂組成物の成形性、及び、得られる樹脂成形体における剛性の観点から、２．１以上２．９以下が好ましく、置換度２．２以上２．９以下がより好ましく、２．３以上２．９以下が更に好ましく、２．６以上２．９以下が特に好ましい。
【００４５】
セルロースアセテートプロピオネート（ＣＡＰ）において、アセチル基とプロピオニル基との置換度の比（アセチル基／プロピオニル基）は、樹脂組成物の成形性、及び、得られる樹脂成形体における剛性の観点から、０．０１以上１以下が好ましく、０．０５以上０．１以下がより好ましい。
【００４６】
ＣＡＰとしては、下記の（１）、（２）、（３）及び（４）の少なくとも１つを満足するＣＡＰが好ましく、下記の（１）、（３）及び（４）を満足するＣＡＰがより好ましく、下記の（２）、（３）及び（４）を満足するＣＡＰが更に好ましい。
（１）テトラヒドロフランを溶媒としたＧＰＣ法で測定したとき、ポリスチレン換算の重量平均分子量（Ｍｗ）が１６万以上２５万以下であり、且つポリスチレン換算の数平均分子量（Ｍｎ）とポリスチレン換算のＺ平均分子量（Ｍｚ）との比Ｍｎ／Ｍｚが０．１４以上０．２１以下である。
（２）テトラヒドロフランを溶媒としたＧＰＣ法で測定したとき、ポリスチレン換算の重量平均分子量（Ｍｗ）が１６万以上２５万以下であり、ポリスチレン換算の数平均分子量（Ｍｎ）とポリスチレン換算のＺ平均分子量（Ｍｚ）との比Ｍｎ／Ｍｚが０．１４以上０．２１以下であり、且つポリスチレン換算の重量平均分子量（Ｍｗ）とポリスチレン換算のＺ平均分子量（Ｍｚ）との比Ｍｗ／Ｍｚが０．３以上０．７以下である。
（３）ＩＳＯ１１４４３：１９９５に準じて２３０℃の条件にてキャピログラフで測定したとき、せん断速度１２１６（／ｓｅｃ）における粘度η１（Ｐａ・ｓ）とせん断速度１２１．６（／ｓｅｃ）における粘度η２（Ｐａ・ｓ）との比η１／η２が０．１以上０．３以下である。
（４）ＣＡＰを射出成形して得た小形角板試験片（ＪＩＳ  Ｋ７１３９：２００９が規格するＤ１１試験片、６０ｍｍ×６０ｍｍ、厚さ１ｍｍ）を温度６５℃且つ相対湿度８５％の雰囲気に４８時間放置したとき、ＭＤ方向の膨張率とＴＤ方向の膨張率がいずれも０．４％以上０．６％以下である。ここに、ＭＤ方向は、射出成形に用いる金型のキャビティの長さ方向を意味し、ＴＤ方向は、ＭＤ方向に直交する方向を意味する。
【００４７】
セルロースアセテートブチレート（ＣＡＢ）において、アセチル基とブチリル基との置換度の比（アセチル基／ブチリル基）は、樹脂組成物の成形性、及び、得られる樹脂成形体における剛性の観点から、０．０５以上３．５以下が好ましく、０．５以上３．０以下がより好ましい。
【００４８】
セルロースアシレートの置換度とは、セルロースが有するヒドロキシ基がアシル基により置換されている程度を示す指標である。つまり、置換度は、セルロースアシレートのアシル化の程度を示す指標となる。具体的には、置換度は、セルロースアシレートのＤ−グルコピラノース単位に３個あるヒドロキシ基がアシル基で置換された置換個数の分子内平均を意味する。置換度は、１Ｈ−ＮＭＲ（ＪＭＮ−ＥＣＡ／ＪＥＯＬ  ＲＥＳＯＮＡＮＣＥ社製）にて、セルロース由来水素原子のピークとアシル基由来水素原子のピークとの積分比から求める。
【００４９】
バイオマス由来炭素原子を有する樹脂（Ａ）は、１種を単独で使用してもよいし、２種以上を併用してもよい。
【００５０】
［樹脂（Ｂ）：成分（Ｂ）］
前記樹脂（Ａ）と相溶しない樹脂（Ｂ）について説明する。
ここで、「相溶しない」とは、公知の方法（溶融混練、溶液キャストなど）で作製された樹脂（Ｂ）／樹脂（Ａ）＝３０／７０（質量比）のブレンド物を示差走査熱量測定（ＤＳＣ）に供したとき、ＪＩＳ  Ｋ７１２１−１９８７「プラスチックの転移温度測定方法」のガラス転移温度の求め方に記載の「補外ガラス転移開始温度」が樹脂（Ａ）、樹脂（Ｂ）に由来して２点以上現れていることで定義される。また、樹脂（Ａ）と樹脂（Ｂ）のガラス転移温度の差が小さく、上記方法での判定が困難な場合は、ブレンド物の透過型電子顕微鏡像、走査型プローブ顕微鏡像等を取得し、樹脂（Ａ）、樹脂（Ｂ）由来の相分離構造が見られることで判定できる。
【００５１】
樹脂（Ｂ）としては、例えば、ポリエステル樹脂、ポリ（メタ）アクリレート化合物、スチレン−アクリロニトリル共重合体、ポリアミド樹脂等が挙げられる。
これらの中でも、ポリエステル樹脂、ポリ（メタ）アクリレート化合物が好ましい。
【００５２】
−ポリエステル樹脂−
ポリエステル樹脂は、例えば、ヒドロキシアルカノエート（ヒドロキシアルカン酸）の重合体、多価カルボン酸と多価アルコールとの重縮合体、環状ラクタムの開環重縮合体等である。
ポリエステル樹脂としては、脂肪族ポリエステル樹脂がよい。脂肪族ポリエステルとしては、ポリヒドロキシアルカノエート（ヒドロキシアルカノエートの重合体）、脂肪族ジオールと脂肪族カルボン酸との重縮合体等が挙げられる。
これらの中でも、得られる樹脂成形体の剛性の観点から、ポリエステル樹脂としては、ポリヒドロキシアルカノエートが好ましい。
ポリエステル樹脂は、１種単独で使用してもよいし、２種以上併用してもよい。
【００５３】
ポリヒドロキシアルカノエートとしては、例えば、一般式（ＰＨＡ）で表される構造単位を有する化合物が挙げられる。
なお、一般式（ＰＨＡ）で表される構造単位を有する化合物おいて、高分子鎖の末端（主鎖の末端）は、両端ともがカルボキシル基であってもよいし、片末端のみがカルボキシル基でもう一方の末端が他の基（例えば水酸基）であってもよい。
【００５４】
【化３】
2020037608.tif 000004
【００５５】
一般式（ＰＨＡ）中、ＲＰＨＡ１は、炭素数１以上１０以下のアルキレン基を表す。ｎは、２以上の整数を表す。
【００５６】
一般式（ＰＨＡ）中、ＲＰＨＡ１が表すアルキレン基としては、炭素数３以上６以下のアルキレン基が好ましい。ＲＰＨＡ１が表すアルキレン基は、直鎖状、分岐状のいずれであってもよいが、分岐状が好ましい。
【００５７】
ここで、一般式（ＰＨＡ）中、ＲＰＨＡ１がアルキレン基を表すとは、１）ＲＰＨＡ１が同じアルキレン基を表す［Ｏ−ＲＰＨＡ１−Ｃ（＝Ｏ）−］構造を有すること、２）ＲＰＨＡ１が異なるアルキレン基（ＲＰＨＡ１が炭素数又は分岐が異なるアルキレン基）を表す複数の［Ｏ−ＲＰＨＡ１−Ｃ（＝Ｏ）−］構造（即ち、［Ｏ−ＲＰＨＡ１Ａ−Ｃ（＝Ｏ）−］［Ｏ−ＲＰＨＡ１Ｂ−Ｃ（＝Ｏ）−］構造）を有することを示している。
つまり、ポリヒドロキシアルカノエートは、１種のヒドロキシアルカノエート（ヒドロキシアルカン酸）の単独重合体であってもよいし、２種以上のヒドロキシアルカノエート（ヒドロキシアルカン酸）の共重合体であってもよい。
【００５８】
一般式（ＰＨＡ）中、ｎの上限は特に限定されないが、例えば、２００００以下が挙げられる。ｎの範囲は、５００以上１００００以下が好ましく、１０００以上８０００以下がより好ましい。
【００５９】
ポリヒドロキシアルカノエートとしては、ヒドロキシアルカン酸（乳酸、２−ヒドロキシ酪酸、３−ヒドロキシ酪酸、４−ヒドロキシ酪酸、２−ヒドロキシ−３−メチル酪酸、２−ヒドロキシ−３，３−ジメチル酪酸、３−ヒドロキシ吉草酸、４−ヒドロキシ吉草酸、５−ヒドロキシ吉草酸、３−ヒドロキシヘキサン酸、２−ヒドロキシヘキサン酸、２−ヒドロキシイソヘキサン酸、６−ヒドロキシヘキサン酸、３−ヒドロキシプロピオン酸、３−ヒドロキシ−２，２−ジメチルプロピオン酸、３−ヒドロキシヘキサン酸、２−ヒドロキシ−ｎ−オクタン酸等）の単独重合体、又はこれら２種以上のヒドロキシアルカン酸の共重合体が挙げられる。
【００６０】
これらの中でも、ポリヒドロキシアルカノエートは、得られる樹脂成形体の透明性の低下抑制及び剛性向上の観点から、炭素数２以上４以下の分岐状のヒドロキシアルカン酸の単独重合体、炭素数２以上４以下の分岐状のヒドロキシアルカン酸と炭素数５以上７以上の分岐状のヒドロキシアルカン酸との単独共重合体が好ましく、炭素数３の分岐状のヒドロキシアルカン酸の単独重合体（つまりポリ乳酸）、３−ヒドロキシ酪酸と３−ヒドロキシヘキサン酸との単独共重合体（つまりポリヒドロキシブチレートヘキサノエート）がより好ましく、炭素数３の分岐状のヒドロキシアルカン酸の単独重合体（つまりポリ乳酸）がさらに好ましい。
なお、ヒドロキシアルカン酸の炭素数はカルボキシル基の炭素も含む数である。
【００６１】
ポリ乳酸は、乳酸がエステル結合によって重合した高分子化合物である。
【００６２】
ポリ乳酸としては、Ｌ−乳酸のホモポリマー、Ｄ−乳酸のホモポリマー、Ｌ−乳酸及びＤ−乳酸の少なくとも一方の重合体を含むブロックコポリマー、及び、Ｌ−乳酸及びＤ−乳酸の少なくとも一方の重合体を含むグラフトコポリマーが挙げられる。
【００６３】
前記「Ｌ−乳酸又はＤ−乳酸と共重合可能な化合物」としては、グリコール酸、ジメチルグリコール酸、３−ヒドロキシ酪酸、４−ヒドロキシ酪酸、２−ヒドロキシプロパン酸、３−ヒドロキシプロパン酸、２−ヒドロキシ吉草酸、３−ヒドロキシ吉草酸、４−ヒドロキシ吉草酸、シュウ酸、マロン酸、コハク酸、グルタル酸、アジピン酸、ピメリン酸、アゼライン酸、セバシン酸、ウンデカン二酸、ドデカン二酸、テレフタル酸等の多価カルボン酸及びこれらの無水物；エチレングリコール、ジエチレングリコール、トリエチレングリコール、１，２−プロパンジオール、１，３−プロパンジオール、１，３−ブタンジオール、１，４−ブタンジオール、２，３−ブタンジオール、１，５−ペンタンジオール、１，６−ヘキサンジオール、１，９−ノナンジオール、３−メチル−１，５−ペンタンジオール、ネオペンチルグリコール、テトラメチレングリコール、１，４−ヘキサンジメタノール等の多価アルコール；セルロース等の多糖類；α−アミノ酸等のアミノカルボン酸；５−ヒドロキシ吉草酸、２−ヒドロキシカプロン酸、３−ヒドロキシカプロン酸、４−ヒドロキシカプロン酸、５−ヒドロキシカプロン酸、６−ヒドロキシカプロン酸、６−ヒドロキシメチルカプロン酸、マンデル酸等のヒドロキシカルボン酸；グリコリド、β−メチル−δ−バレロラクトン、γ−バレロラクトン、ε−カプロラクトン等の環状エステル；等が挙げられる。
【００６４】
ポリ乳酸は、ラクチドを経由するラクチド法；溶媒中で乳酸を減圧下加熱し、水を取り除きながら重合させる直接重合法；などによって製造できることが知られている。
【００６５】
ポリヒドロキシブチレートヘキサノエートにおいて、得られる樹脂成形体の剛性の観点から、３−ヒドロキシ酪酸（３−ヒドロキシブチレート）と３−ヒドロキシヘキサン酸（３−ヒドロキシヘキサノエート）との共重合体に対する３−ヒドロキシヘキサン酸（３−ヒドロキシヘキサノエート）の共重合比は、３モル％以上２０モル％以下が好ましく、４モル％以上１５モル％以下がより好ましく、５モル％以上１２モル％以下がさらに好ましい。
【００６６】
なお、３−ヒドロキシヘキサン酸（３−ヒドロキシヘキサノエート）の共重合比の測定方法は、１Ｈ−ＮＭＲを用い、ヘキサノエート末端とブチレート末端由来のピークの積分値からヘキサノエート比率を算出する。
【００６７】
ポリエステル樹脂の重量平均分子量（Ｍｗ）は、得られる樹脂成形体の剛性の観点から、１０，０００以上１，０００，０００以下（好ましくは５０，０００以上８００，０００以下、より好ましくは１００，０００以上６００，０００以下）であることがよい。
【００６８】
ポリエステル樹脂の重量平均分子量（Ｍｗ）は、ゲルパーミエーションクロマトグラフ（ＧＰＣ）により測定される値である。具体的には、ＧＰＣによる分子量測定は、測定装置として東ソー（株）製、ＨＬＣ−８３２０ＧＰＣを用い、東ソー（株）製カラム・ＴＳＫｇｅｌ  ＧＭＨＨＲ−Ｍ＋ＴＳＫｇｅｌ  ＧＭＨＨＲ−Ｍ（７．８ｍｍＩ．Ｄ．３０ｃｍ）を使用し、クロロホルム溶媒で行う。そして、重量平均分子量（Ｍｗ）は、この測定結果から単分散ポリスチレン標準試料により作成した分子量校正曲線を使用して算出する。
【００６９】
−ポリ（メタ）アクリレート化合物−
ポリ（メタ）アクリレート化合物は、（メタ）アクリル酸アルキルエステルに由来する構成単位を５０質量％以上（好ましくは７０質量％以上、より好ましくは９０質量％、さらに好ましくは１００質量％）含む化合物（樹脂）である。
【００７０】
ポリ（メタ）アクリレート化合物は、（メタ）アクリル酸エステル以外の単量体に由来する構成単位を含む化合物（樹脂）であってもよい。
なお、ポリ（メタ）アクリレート化合物が有する構成単位（単量体に由来する単位）は、１種の単独であってもよいし、２種以上であってもよい。
また、ポリ（メタ）アクリレート化合物は、１種単独で使用してもよいし、２種以上併用してもよい。
【００７１】
（メタ）アクリル酸アルキルエステルとしては、例えば、（メタ）アクリル酸メチル、（メタ）アクリル酸エチル、（メタ）アクリル酸ｎ−プロピル、（メタ）アクリル酸ｎ−ブチル、（メタ）アクリル酸ｎ−ペンチル、（メタ）アクリル酸ｎ−ヘキシル、（メタ）アクリル酸ｎ−ヘプチル、（メタ）アクリル酸ｎ−オクチル、（メタ）アクリル酸ｎ−デシル、（メタ）アクリル酸イソプロピル、（メタ）アクリル酸イソブチル、（メタ）アクリル酸ｔ−ブチル、（メタ）アクリル酸イソペンチル、（メタ）アクリル酸アミル、（メタ）アクリル酸ネオペンチル、（メタ）アクリル酸イソヘキシル、（メタ）アクリル酸イソヘプチル、（メタ）アクリル酸イソオクチル、（メタ）アクリル酸２−エチルヘキシル、（メタ）アクリル酸オクチル、（メタ）アクリル酸デシル、(メタ)アクリル酸シクロヘキシル、（メタ）アクリル酸ジシクロペンタニル等が挙げられる。
【００７２】
これらの中でも、得られる樹脂成形体の剛性の観点から、（メタ）アクリル酸アルキルエステルとしては、アルキル鎖の炭素数が１以上８以下（好ましくは１以上４以下、より好ましくは１以上２以下、さらに好ましくは１）の（メタ）アクリル酸アルキルエステルがよい。
つまり、ポリ（メタ）アクリレート化合物は、アルキル鎖の炭素数が１以上８以下（好ましくは１以上４以下、より好ましくは１以上２以下、さらに好ましくは１）の（メタ）アクリル酸アルキルエステルに由来する構成単位を５０質量％以上（好ましくは７０質量％以上、より好ましくは９０質量％、さらに好ましくは１００質量％）含む重合体がよい。
【００７３】
そして、ポリ（メタ）アクリレート化合物としては、アルキル鎖の炭素数が１以上８以下（好ましくは１以上４以下、より好ましくは１以上２以下、さらに好ましくは１）の（メタ）アクリル酸アルキルエステルに由来する構成単位が１００質量％である重合体がよい。すなわち、ポリ（メタ）アクリレート化合物としては、アルキル鎖の炭素数が１以上８以下（好ましくは１以上４以下、より好ましくは１以上２以下、さらに好ましくは１）のポリ（メタ）アクリル酸アルキルエステルがよい。なお、アルキル鎖の炭素数が１のポリ（メタ）アクリル酸アルキルエステルは、ポリメタクリル酸メチルが好ましい。
【００７４】
なお、ポリ（メタ）アクリレート化合物において、（メタ）アクリル酸エステル以外の単量体としては、
スチレン化合物［例えば、スチレン、アルキル置換スチレン（例えば、α−メチルスチレン、２−メチルスチレン、３−メチルスチレン、４−メチルスチレン、２−エチルスチレン、３−エチルスチレン、４−エチルスチレン等）、ハロゲン置換スチレン（例えば２−クロロスチレン、３−クロロスチレン、４−クロロスチレン等）、ビニルナフタレン（２−ビニルナフタレン等）、ヒドロキシスチレン（４−エテニルフェノール等）等のスチレン骨格を有する単量体］、
不飽和ジカルボン酸無水物［例えば、無水マレイン酸、無水イタコン酸、無水グルタコン酸、無水シトラコン酸、無水アコニット酸等の「エチレン性二重結合とジカルボン酸無水物基とを有する化合物」］
等が挙げられる。
【００７５】
ポリ（メタ）アクリレート化合物の重量平均分子量（Ｍｗ）は、特に限定されるものではないが、１５，０００以上１２０，０００以下（好ましくは２０，０００超１００，０００以下、より好ましくは２２，０００以上１００，０００以下、さらに好ましくは２５，０００以上１００，０００以下）がよい。
【００７６】
特に、得られる樹脂成形体の剛性の観点から、ポリ（メタ）アクリレート化合物の重量平均分子量（Ｍｗ）は、５０，０００未満（つまり、５万未満）が好ましく、４０，０００以下がより好ましく、３５，０００以下がさらに好ましい。ただし、ポリ（メタ）アクリレート化合物の重量平均分子量（Ｍｗ）は、１５，０００以上がよい。
【００７７】
ポリ（メタ）アクリレート化合物の重量平均分子量（Ｍｗ）は、ゲルパーミエーションクロマトグラフ（ＧＰＣ）により測定される値である。具体的には、ＧＰＣによる分子量測定は、測定装置として東ソー社製、ＨＬＣ−８３２０ＧＰＣを用い、東ソー社製カラム・ＴＳＫｇｅｌα−Ｍを使用し、テトラヒドロフラン溶媒で行う。そして、重量平均分子量（Ｍｗ）は、この測定結果から単分散ポリスチレン標準試料により作成した分子量校正曲線を使用して算出する。
【００７８】
［可塑剤（Ｃ）：成分（Ｃ）］
可塑剤（Ｃ）としては、例えば、カルダノール化合物、後述のエステル化合物（Ｅ）以外のエステル化合物、樟脳、金属石鹸、ポリオール、ポリアルキレンオキサイド等が挙げられる。可塑剤（Ｃ）としては、樹脂成形体の剛性の観点からは、カルダノール化合物又は後述のエステル化合物（Ｅ）以外のエステル化合物が好ましい。
【００７９】
可塑剤（Ｃ）は、１種を単独で使用してもよいし、２種以上を併用してもよい。
【００８０】
可塑剤（Ｃ）としては、エステル化合物（Ｅ）の添加による靭性の向上効果が得られやすい観点から、カルダノール化合物又はエステル化合物（Ｅ）以外のエステル化合物が好ましい。以下に、可塑剤（Ｃ）として好適なカルダノール化合物及びエステル化合物を具体的に説明する。
【００８１】
−カルダノール化合物−
カルダノール化合物とは、カシューを原料とする天然由来の化合物に含まれる成分（例えば、下記の構造式（ｃ−１）〜（ｃ−４）で表される化合物）又は前記成分からの誘導体を指す。
【００８２】
【化４】
2020037608.tif 000005
【００８３】
カルダノール化合物は、１種を単独で使用してもよいし、２種以上を併用してもよい。
【００８４】
本実施形態に係る樹脂組成物は、カルダノール化合物として、カシューを原料とする天然由来の化合物の混合物（以下「カシュー由来混合物」ともいう。）を含んでもよい。
【００８５】
本実施形態に係る樹脂組成物は、カルダノール化合物として、カシュー由来混合物からの誘導体を含んでもよい。カシュー由来混合物からの誘導体としては、例えば以下の混合物や単体等が挙げられる。
【００８６】
・カシュー由来混合物中の各成分の組成比を調整した混合物
・カシュー由来混合物中から特定の成分のみを単離した単体
・カシュー由来混合物中の成分を変性した変性体を含む混合物
・カシュー由来混合物中の成分を重合した重合体を含む混合物
・カシュー由来混合物中の成分を変性し且つ重合した変性重合体を含む混合物
・前記組成比を調整した混合物中の成分をさらに変性した変性体を含む混合物
・前記組成比を調整した混合物中の成分をさらに重合した重合体を含む混合物
・前記組成比を調整した混合物中の成分をさらに変性し且つ重合した変性重合体を含む混合物
・前記単離した単体をさらに変性した変性体
・前記単離した単体をさらに重合した重合体
・前記単離した単体をさらに変性し且つ重合した変性重合体
ここで単体には、２量体及び３量体等の多量体も含まれるものとする。
【００８７】
カルダノール化合物は、樹脂成形体の剛性の観点から、一般式（ＣＤＮ１）で表される化合物、及び、一般式（ＣＤＮ１）で表される化合物が重合された重合体からなる群から選択される少なくとも１種の化合物であることが好ましい。
【００８８】
【化５】
2020037608.tif 000006
【００８９】
一般式（ＣＤＮ１）中、Ｒ１は、置換基を有していてもよいアルキル基、又は二重結合を有し且つ置換基を有していてもよい不飽和脂肪族基を表す。Ｒ２は、ヒドロキシ基、カルボキシ基、置換基を有していてもよいアルキル基、又は二重結合を有し且つ置換基を有していてもよい不飽和脂肪族基を表す。Ｐ２は０以上４以下の整数を表す。Ｐ２が２以上である場合において複数存在するＲ２は、同じ基であっても異なる基であってもよい。
【００９０】
一般式（ＣＤＮ１）において、Ｒ１が表す置換基を有していてもよいアルキル基は、炭素数３以上３０以下のアルキル基であることが好ましく、炭素数５以上２５以下のアルキル基であることがより好ましく、炭素数８以上２０以下のアルキル基であることが更に好ましい。
置換基としては、例えば、ヒドロキシ基；エポキシ基、メトキシ基等のエーテル結合を含む置換基；アセチル基、プロピオニル基等のエステル結合を含む置換基；等が挙げられる。
置換基を有していてもよいアルキル基の例としては、ペンタデカン−１−イル基、ヘプタン−１−イル基、オクタン−１−イル基、ノナン−１−イル基、デカン−１−イル基、ウンデカン−１−イル基、ドデカン−１−イル基、テトラデカン−１−イル基等が挙げられる。
【００９１】
一般式（ＣＤＮ１）において、Ｒ１が表す二重結合を有し且つ置換基を有していてもよい不飽和脂肪族基は、炭素数３以上３０以下の不飽和脂肪族基であることが好ましく、炭素数５以上２５以下の不飽和脂肪族基であることがより好ましく、炭素数８以上２０以下の不飽和脂肪族基であることが更に好ましい。
不飽和脂肪族基が有する二重結合の数は、１以上３以下であることが好ましい。
置換基としては、前記アルキル基の置換基として列挙したものが同様に挙げられる。
二重結合を有し且つ置換基を有していてもよい不飽和脂肪族基の例としては、ペンタデカ−８−エン−１−イル基、ペンタデカ−８，１１−ジエン−１−イル基、ペンタデカ−８，１１，１４−トリエン−１−イル基、ペンタデカ−７−エン−１−イル基、ペンタデカ−７，１０−ジエン−１−イル基、ペンタデカ−７，１０，１４−トリエン−１−イル基等が挙げられる。
【００９２】
一般式（ＣＤＮ１）において、Ｒ１としては、ペンタデカ−８−エン−１−イル基、ペンタデカ−８，１１−ジエン−１−イル基、ペンタデカ−８，１１，１４−トリエン−１−イル基、ペンタデカ−７−エン−１−イル基、ペンタデカ−７，１０−ジエン−１−イル基、ペンタデカ−７，１０，１４−トリエン−１−イル基が好ましい。
【００９３】
一般式（ＣＤＮ１）において、Ｒ２が表す置換基を有していてもよいアルキル基及び二重結合を有し且つ置換基を有していてもよい不飽和脂肪族基としては、前記Ｒ１が表す置換基を有していてもよいアルキル基及び二重結合を有し且つ置換基を有していてもよい不飽和脂肪族基として列挙したものが同様に好ましい例として挙げられる。
【００９４】
一般式（ＣＤＮ１）で表される化合物はさらに変性されていてもよい。例えば、エポキシ化されていてもよく、具体的には一般式（ＣＤＮ１）で表される化合物が有するヒドロキシ基が下記の基（ＥＰ）に置き換えられた構造の化合物、つまり、下記の一般式（ＣＤＮ１−ｅ）で表される化合物であってもよい。
【００９５】
【化６】
2020037608.tif 000007
【００９６】
基（ＥＰ）及び一般式（ＣＤＮ１−ｅ）中、ＬＥＰは、単結合又は２価の連結基を表す。一般式（ＣＤＮ１−ｅ）中、Ｒ１、Ｒ２及びＰ２はそれぞれ、一般式（ＣＤＮ１）におけるＲ１、Ｒ２及びＰ２と同義である。
【００９７】
基（ＥＰ）及び一般式（ＣＤＮ１−ｅ）において、ＬＥＰが表す２価の連結基としては、例えば、置換基を有していてもよいアルキレン基（好ましくは炭素数１以上４以下のアルキレン基、より好ましくは炭素数１のアルキレン基）、−ＣＨ２ＣＨ２ＯＣＨ２ＣＨ２−基等が挙げられる。
上記置換基としては、一般式（ＣＤＮ１）のＲ１において置換基として列挙したものが同様に挙げられる。
【００９８】
ＬＥＰとしては、メチレン基が好ましい。
【００９９】
一般式（ＣＤＮ１）で表される化合物が重合された重合体とは、少なくとも２つ以上の一般式（ＣＤＮ１）で表される化合物が、連結基を介して又は介さずに重合された重合体をいう。
【０１００】
一般式（ＣＤＮ１）で表される化合物が重合された重合体としては、例えば、下記の一般式（ＣＤＮ２）で表される化合物が挙げられる。
【０１０１】
【化７】
2020037608.tif 000008
【０１０２】
一般式（ＣＤＮ２）中、Ｒ１１、Ｒ１２及びＲ１３はそれぞれ独立に、置換基を有していてもよいアルキル基、又は二重結合を有し且つ置換基を有していてもよい不飽和脂肪族基を表す。Ｒ２１、Ｒ２２及びＲ２３はそれぞれ独立に、ヒドロキシ基、カルボキシ基、置換基を有していてもよいアルキル基、又は二重結合を有し且つ置換基を有していてもよい不飽和脂肪族基を表す。Ｐ２１及びＰ２３はそれぞれ独立に、０以上３以下の整数を表し、Ｐ２２は０以上２以下の整数を表す。Ｌ１及びＬ２はそれぞれ独立に、２価の連結基を表す。ｎは、０以上１０以下の整数を表す。Ｐ２１が２以上である場合において複数存在するＲ２１、Ｐ２２が２以上である場合において複数存在するＲ２２、及びＰ２３が２以上である場合において複数存在するＲ２３はそれぞれ、同じ基であっても異なる基であってもよい。ｎが２以上である場合において複数存在するＲ１２、Ｒ２２及びＬ１はそれぞれ、同じ基であっても異なる基であってもよく、ｎが２以上である場合において複数存在するＰ２２は、同じ数であっても異なる数であってもよい。
【０１０３】
一般式（ＣＤＮ２）において、Ｒ１１、Ｒ１２、Ｒ１３、Ｒ２１、Ｒ２２及びＲ２３が表す置換基を有していてもよいアルキル基及び二重結合を有し且つ置換基を有していてもよい不飽和脂肪族基としては、一般式（ＣＤＮ１）のＲ１として列挙したものが同様に好ましい例として挙げられる。
【０１０４】
一般式（ＣＤＮ２）において、Ｌ１及びＬ２が表す２価の連結基としては、例えば、置換基を有していてもよいアルキレン基（好ましくは炭素数２以上３０以下のアルキレン基、より好ましくは炭素数５以上２０以下のアルキレン基）等が挙げられる。
上記置換基としては、一般式（ＣＤＮ１）のＲ１において置換基として列挙したものが同様に挙げられる。
【０１０５】
一般式（ＣＤＮ２）において、ｎとしては、１以上１０以下が好ましく、１以上５以下がより好ましい。
【０１０６】
一般式（ＣＤＮ２）で表される化合物はさらに変性されていてもよい。例えば、エポキシ化されていてもよく、具体的には一般式（ＣＤＮ２）で表される化合物が有するヒドロキシ基が基（ＥＰ）に置き換えられた構造の化合物、つまり、下記の一般式（ＣＤＮ２−ｅ）で表される化合物であってもよい。
【０１０７】
【化８】
2020037608.tif 000009
【０１０８】
一般式（ＣＤＮ２−ｅ）中、Ｒ１１、Ｒ１２、Ｒ１３、Ｒ２１、Ｒ２２、Ｒ２３、Ｐ２１、Ｐ２２、Ｐ２３、Ｌ１、Ｌ２及びｎはそれぞれ、一般式（ＣＤＮ２）におけるＲ１１、Ｒ１２、Ｒ１３、Ｒ２１、Ｒ２２、Ｒ２３、Ｐ２１、Ｐ２２、Ｐ２３、Ｌ１、Ｌ２及びｎと同義である。
一般式（ＣＤＮ２−ｅ）中、ＬＥＰ１、ＬＥＰ２及びＬＥＰ３はそれぞれ独立に、単結合又は２価の連結基を表す。ｎが２以上である場合において複数存在するＬＥＰ２は、同じ基であっても異なる基であってもよい。
【０１０９】
一般式（ＣＤＮ２−ｅ）において、ＬＥＰ１、ＬＥＰ２及びＬＥＰ３が表す２価の連結基としては、一般式（ＣＤＮ１−ｅ）におけるＬＥＰが表す２価の連結基として列挙したものが同様に好ましい例として挙げられる。
【０１１０】
一般式（ＣＤＮ１）で表される化合物が重合された重合体としては、例えば、少なくとも３つ以上の一般式（ＣＤＮ１）で表される化合物が、連結基を介して又は介さずに三次元的に架橋重合された重合体であってもよい。一般式（ＣＤＮ１）で表される化合物が三次元的に架橋重合された重合体としては、例えば以下の構造式で表される化合物が挙げられる。
【０１１１】
【化９】
2020037608.tif 000010
【０１１２】
上記構造式において、Ｒ１０、Ｒ２０及びＰ２０はそれぞれ、一般式（ＣＤＮ１）におけるＲ１、Ｒ２及びＰ２と同義である。Ｌ１０は、単結合又は２価の連結基を表す。複数存在するＲ１０、Ｒ２０及びＬ１０はそれぞれ、同じ基であっても異なる基であってもよい。複数存在するＰ２０は、同じ数であっても異なる数であってもよい。
【０１１３】
上記構造式において、Ｌ１０が表す２価の連結基としては、例えば、置換基を有していてもよいアルキレン基（好ましくは炭素数２以上３０以下のアルキレン基、より好ましくは炭素数５以上２０以下のアルキレン基）等が挙げられる。
上記置換基としては、一般式（ＣＤＮ１）のＲ１において置換基として列挙したものが同様に挙げられる。
【０１１４】
上記構造式で表される化合物はさらに変性されていてもよく、例えば、エポキシ化されていてもよい。具体的には、上記構造式で表される化合物が有するヒドロキシ基が基（ＥＰ）に置き換えられた構造の化合物であってもよく、例えば以下の構造式で表される化合物、つまり、一般式（ＣＤＮ１−ｅ）で表される化合物が三次元的に架橋重合された重合体が挙げられる。
【０１１５】
【化１０】
2020037608.tif 000011
【０１１６】
上記構造式において、Ｒ１０、Ｒ２０及びＰ２０はそれぞれ、一般式（ＣＤＮ１−ｅ）におけるＲ１、Ｒ２及びＰ２と同義である。Ｌ１０は、単結合又は２価の連結基を表す。複数存在するＲ１０、Ｒ２０及びＬ１０はそれぞれ、同じ基であっても異なる基であってもよい。複数存在するＰ２０は、同じ数であっても異なる数であってもよい。
【０１１７】
上記構造式において、Ｌ１０が表す２価の連結基としては、例えば、置換基を有していてもよいアルキレン基（好ましくは炭素数２以上３０以下のアルキレン基、より好ましくは炭素数５以上２０以下のアルキレン基）等が挙げられる。
上記置換基としては、一般式（ＣＤＮ１）のＲ１において置換基として列挙したものが同様に挙げられる。
【０１１８】
カルダノール化合物は、樹脂成形体の剛性を向上する観点から、エポキシ基を有するカルダノール化合物を含むことが好ましく、エポキシ基を有するカルダノール化合物であることがより好ましい。
【０１１９】
カルダノール化合物としては、市販品を用いてもよい。市販品としては、例えば、Ｃａｒｄｏｌｉｔｅ社製のＮＸ−２０２４、Ｕｌｔｒａ  ＬＩＴＥ  ２０２３、ＮＸ−２０２６、ＧＸ−２５０３、ＮＣ−５１０、ＬＩＴＥ  ２０２０、ＮＸ−９００１、ＮＸ−９００４、ＮＸ−９００７、ＮＸ−９００８、ＮＸ−９２０１、ＮＸ−９２０３、東北化工社製のＬＢ−７０００、ＬＢ−７２５０、ＣＤ−５Ｌ等が挙げられる。エポキシ基を有するカルダノール化合物の市販品としては、例えば、Ｃａｒｄｏｌｉｔｅ社製のＮＣ−５１３、ＮＣ−５１４Ｓ、ＮＣ−５４７、ＬＩＴＥ５１３Ｅ、Ｕｌｔｒａ ＬＴＥ ５１３等が挙げられる。
【０１２０】
カルダノール化合物の水酸基価は、樹脂成形体の剛性の観点から、１００ｍｇＫＯＨ／ｇ以上が好ましく、１２０ｍｇＫＯＨ／ｇ以上がより好ましく、１５０ｍｇＫＯＨ／ｇ以上が更に好ましい。カルダノール化合物の水酸基価の測定は、ＩＳＯ１４９００のＡ法に従って行われる。
【０１２１】
カルダノール化合物として、エポキシ基を有するカルダノール化合物を用いる場合、そのエポキシ当量は、樹脂成形体の剛性を向上する観点から、３００以上５００以下が好ましく、３５０以上４８０以下がより好ましく、４００以上４７０以下が更に好ましい。エポキシ基を有するカルダノール化合物のエポキシ当量の測定は、ＩＳＯ３００１に従って行われる。
【０１２２】
カルダノール化合物の分子量は、成分（Ｂ）の添加による靱性の向上効果が得られやすい観点から、２５０以上１０００以下が好ましく、２８０以上９００以下がより好ましく、３００以上８００以下が更に好ましい。
【０１２３】
−エステル化合物−
本実施形態に係る樹脂組成物に可塑剤（Ｃ）として含まれるエステル化合物は、一般式（１）〜（５）で表される化合物以外のエステル化合物であれば特に制限されない。
【０１２４】
可塑剤（Ｃ）として含まれるエステル化合物としては、例えば、ジカルボン酸ジエステル、クエン酸エステル、ポリエーテルエステル化合物、安息香酸グリコールエステル、下記の一般式（６）で表される化合物、エポキシ化脂肪酸エステル等が挙げられる。これらエステルとしては、モノエステル、ジエステル、トリエステル、ポリエステル等が挙げられる。
【０１２５】
【化１１】
2020037608.tif 000012
【０１２６】
一般式（６）中、Ｒ６１は炭素数７以上２８以下の脂肪族炭化水素基を表し、Ｒ６２は炭素数１以上８以下の脂肪族炭化水素基を表す。
Ｒ６１が表す基の具体的な形態及び好ましい形態としては、一般式（１）におけるＲ１１が表す基と同様の形態が例示される。
Ｒ６２が表す基は、飽和の脂肪族炭化水素基でもよく、不飽和の脂肪族炭化水素基でもよく、飽和の脂肪族炭化水素基が好ましい。Ｒ６２が表す基は、直鎖状の脂肪族炭化水素基でもよく、分岐状の脂肪族炭化水素基でもよく、脂環を含む脂肪族炭化水素基でもよく、分岐状の脂肪族炭化水素基が好ましい。Ｒ６２が表す基は、脂肪族炭化水素基中の水素原子がハロゲン原子（例えば、フッ素原子、臭素原子、ヨウ素原子）、酸素原子、窒素原子などで置換された基でもよいが、無置換であることが好ましい。Ｒ６２が表す基は、炭素数２以上であることが好ましく、炭素数３以上であることがより好ましく、炭素数４以上であることが更に好ましい。
【０１２７】
可塑剤（Ｃ）として含まれるエステル化合物として具体的には、アジピン酸エステル、クエン酸エステル、セバシン酸エステル、アゼライン酸エステル、フタル酸エステル、酢酸エステル、二塩基酸エステル、リン酸エステル、縮合リン酸エステル、グリコールエステル（例えば、安息香酸グリコールエステル）、脂肪酸エステルの変性体（例えば、エポキシ化脂肪酸エステル）等が挙げられる。上記エステルとしては、モノエステル、ジエステル、トリエステル、ポリエステル等が挙げられる。中でも、ジカルボン酸ジエステル（アジピン酸ジエステル、セバシン酸ジエステル、アゼライン酸ジエステル、フタル酸ジエステル等）が好ましい。
【０１２８】
本実施形態に係る樹脂組成物に可塑剤（Ｃ）として含まれるエステル化合物は、分子量（又は重量平均分子量）が、２００以上２０００以下であることが好ましく、２５０以上１５００以下であることがより好ましく、２８０以上１０００以下であることが更に好ましい。エステル化合物の重量平均分子量は、特に断りのない限り、セルロースアシレート（Ａ）の重量平均分子量の測定方法に準拠して測定される値である。
【０１２９】
可塑剤（Ｃ）としては、アジピン酸エステルが好ましい。アジピン酸エステルは、セルロースアシレート（Ａ）との親和性が高く、セルロースアシレート（Ａ）に対して均一に近い状態で分散することで、他の可塑剤（Ｃ）に比べて熱流動性をより向上させる。
【０１３０】
アジピン酸エステルとしては、例えば、アジピン酸ジエステル、アジピン酸ポリエステルが挙げられる。具体的には、下記の一般式（ＡＥ）で表されるアジピン酸ジエステル、及び下記の一般式（ＡＰＥ）で表されるアジピン酸ポリエステルが挙げられる。
【０１３１】
【化１２】
2020037608.tif 000013
【０１３２】
一般式（ＡＥ）中、ＲＡＥ１及びＲＡＥ２はそれぞれ独立に、アルキル基又はポリオキシアルキル基［−（ＣｘＨ２Ｘ−Ｏ）ｙ−ＲＡ１］（ただし、ＲＡ１はアルキル基を表し、ｘは１以上１０以下の整数を表し、ｙは１以上１０以下の整数を表す。）を表す。
【０１３３】
一般式（ＡＰＥ）中、ＲＡＥ１及びＲＡＥ２はそれぞれ独立に、アルキル基又はポリオキシアルキル基［−（ＣｘＨ２Ｘ−Ｏ）ｙ−ＲＡ１］（ただし、ＲＡ１はアルキル基を表し、ｘは１以上１０以下の整数を表し、ｙは１以上１０以下の整数を表す。）を表し、ＲＡＥ３は、アルキレン基を表す。ｍ１は、１以上１０以下の整数を表し、ｍ２は、１以上２０以下の整数を表す。
【０１３４】
一般式（ＡＥ）及び（ＡＰＥ）中、ＲＡＥ１及びＲＡＥ２が表すアルキル基としては、炭素数１以上１２以下のアルキル基が好ましく、炭素数４以上１０以下のアルキル基がより好ましく、炭素数８のアルキル基が更に好ましい。ＲＡＥ１及びＲＡＥ２が表すアルキル基は、直鎖状、分岐状、環状のいずれでもよく、直鎖状又は分岐状が好ましい。
【０１３５】
一般式（ＡＥ）及び（ＡＰＥ）中、ＲＡＥ１及びＲＡＥ２が表すポリオキシアルキル基［−（ＣｘＨ２Ｘ−Ｏ）ｙ−ＲＡ１］において、ＲＡ１が表すアルキル基としては、炭素数１以上６以下のアルキル基が好ましく、炭素数１以上４以下のアルキル基がより好ましい。ＲＡ１が表すアルキル基は、直鎖状、分岐状、環状のいずれでもよく、直鎖状又は分岐状が好ましい。
【０１３６】
一般式（ＡＰＥ）中、ＲＡＥ３が表すアルキレン基としては、炭素数１以上６以下のアルキレン基が好ましく、炭素数１以上４以下のアルキレン基がより好ましい。アルキレン基は、直鎖状、分岐状、環状のいずれでもよく、直鎖状又は分岐状が好ましい。
【０１３７】
一般式（ＡＰＥ）中、ｍ１は、１以上５以下の整数が好ましく、ｍ２は、１以上１０以下の整数が好ましい。
【０１３８】
一般式（ＡＥ）及び（ＡＰＥ）中、各符号が表す基は、置換基で置換されていてもよい。置換基としては、アルキル基、アリール基、ヒドロキシ基等が挙げられる。
【０１３９】
アジピン酸エステルの分子量（又は重量平均分子量）は、２５０以上２０００以下であることが好ましく、２８０以上１５００以下であることがより好ましく、３００以上１０００以下であることが更に好ましい。アジピン酸エステルの重量平均分子量は、セルロースアシレート（Ａ）の重量平均分子量の測定方法に準拠して測定される値である。
【０１４０】
アジピン酸エステルとしては、アジピン酸エステルとそれ以外の成分との混合物を用いてもよい。当該混合物の市販品として、大八化学工業製のＤａｉｆａｔｔｙ１０１等が挙げられる。
【０１４１】
クエン酸エステル、セバシン酸エステル、アゼライン酸エステル、フタル酸エステル、酢酸エステル等の脂肪酸エステルにおける末端の炭化水素基としては、脂肪族炭化水素基が好ましく、炭素数１以上１２以下のアルキル基が好ましく、炭素数４以上１０以下のアルキル基がより好ましく、炭素数８のアルキル基が更に好ましい。当該アルキル基は、直鎖状、分岐状、環状のいずれでもよく、直鎖状又は分岐状が好ましい。
【０１４２】
クエン酸エステル、セバシン酸エステル、アゼライン酸エステル、フタル酸エステル、酢酸エステル等の脂肪酸エステルとしては、脂肪酸とアルコールとのエステルが挙げられる。前記アルコールとしては、メタノール、エタノール、プロパノール、ブタノール、２−エチルヘキサノール等の一価アルコール；グリセリン、ポリグリセリン（ジグリセリン等）、ペンタエリスリトール、エチレングリコール、ジエチレングリコール、プロピレングリコール、ブチレングリコール、トリメチロールプロパン、トリメチロールエタン、糖アルコール等の多価アルコール；などが挙げられる。
【０１４３】
安息香酸グリコールエステルにおけるグリコールとしては、エチレングリコール、ジエチレングリコール、プロピレングリコール等が挙げられる。
【０１４４】
エポキシ化脂肪酸エステルは、不飽和脂肪酸エステルの炭素−炭素不飽和結合がエポキシ化された構造（つまり、オキサシクロプロパン）を有するエステル化合物である。エポキシ化脂肪酸エステルとしては、例えば、不飽和脂肪酸（例えば、オレイン酸、パルミトレイン酸、バクセン酸、リノール酸、リノレン酸、ネルボン酸等）における炭素−炭素不飽和結合の一部又は全部がエポキシ化された脂肪酸とアルコールとのエステルが挙げられる。前記アルコールとしては、メタノール、エタノール、プロパノール、ブタノール、２−エチルヘキサノール等の一価アルコール；グリセリン、ポリグリセリン（ジグリセリン等）、ペンタエリスリトール、エチレングリコール、ジエチレングリコール、プロピレングリコール、ブチレングリコール、トリメチロールプロパン、トリメチロールエタン、糖アルコール等の多価アルコール；などが挙げられる。
【０１４５】
エポキシ化脂肪酸エステルの市販品として、アデカサイザーＤ−３２、Ｄ−５５、Ｏ−１３０Ｐ、Ｏ−１８０Ａ（ＡＤＥＫＡ製）、サンソサイザーＥ−ＰＳ、ｎＥ−ＰＳ、Ｅ−ＰＯ、Ｅ−４０３０、Ｅ−６０００、Ｅ−２０００Ｈ、Ｅ−９０００Ｈ（新理本理化製）が挙げられる。
【０１４６】
ポリエーテルエステル化合物は、ポリエステル単位及びポリエーテル単位のそれぞれが芳香族及び脂肪族（脂環族を含む）のいずれであってもよい。ポリエステル単位とポリエーテル単位の質量比は、例えば、２０：８０乃至８０：２０以下である。ポリエーテルエステル化合物の分子量（又は重量平均分子量）は、２５０以上２０００以下であることが好ましく、２８０以上１５００以下であることがより好ましく、３００以上１０００以下であることが更に好ましい。ポリエーテルエステル化合物の市販品として、アデカサイザーＲＳ−１０００（ＡＤＥＫＡ）が挙げられる。
【０１４７】
分子内に不飽和結合を１つ以上有するポリエーテル化合物は、末端にアリル基を有するポリエーテル化合物が例示され、ポリアルキレングリコールアリルエーテルが好ましい。分子内に不飽和結合を１つ以上有するポリエーテル化合物の分子量（又は重量平均分子量）は、２５０以上２０００以下であることが好ましく、２８０以上１５００以下であることがより好ましく、３００以上１０００以下であることが更に好ましい。分子内に不飽和結合を１つ以上有するポリエーテル化合物の市販品として、ユニオックスＰＫＡ−５００６、ユニオックスＰＫＡ−５００８、ユニオールＰＫＡ−５０１４、ユニオールＰＫＡ−５０１７（日油）等のポリアルキレングリコールアリルエーテルが挙げられる。
【０１４８】
［その他添加剤］
《熱可塑性エラストマー（Ｄ）：成分（Ｄ）》
本実施形態に係る樹脂組成物は、さらに熱可塑性エラストマー（Ｄ）を含んでもよい。
【０１４９】
熱可塑性エラストマー（Ｄ）は、ブタジエン重合体を含むコア層と、前記コア層の表面上に、スチレン重合体及びアクリロニトリル−スチレン重合体から選ばれる重合体を含むシェル層と、を有するコアシェル構造の重合体（ｄ１）、
コア層と、前記コア層の表面上に（メタ）アクリル酸アルキルエステルの重合体を含むシェル層と、を有するコアシェル構造の重合体（ｄ２）、
α−オレフィンと（メタ）アクリル酸アルキルエステルとの重合体であって、前記α−オレフィンに由来する構成単位を６０質量％以上含むオレフィン重合体（ｄ３）、
スチレン−エチレン−ブタジエン−スチレン共重合体（ｄ４）、
ポリウレタン（ｄ５）、並びに、
ポリエステル（ｄ６）からなる群より選ばれる少なくとも１種の熱可塑性エラストマーである。
【０１５０】
熱可塑性エラストマー（Ｄ）は、例えば、常温（２５℃）において弾性を有し、高温において熱可塑性樹脂と同じく軟化する性質を有する熱可塑性エラストマーである。
【０１５１】
（コアシェル構造の重合体（ｄ１）：成分（ｄ１））
コアシェル構造の重合体（ｄ１）は、コア層と前記コア層の表面上にシェル層とを有するコアシェル構造の重合体である。
コアシェル構造の重合体（ｄ１）は、コア層を最内層とし、シェル層を最外層とする重合体（具体的には、ブタジエン重合体を含むコア層に、スチレン重合体又はアクリロニトリル−スチレン重合体をグラフト重合してシェル層とした重合体）である。
なお、コア層とシェル層との間には、１層以上の他の層（例えば１層以上６層以下の他の層）を有してもよい。なお、他の層を有する場合、コアシェル構造の重合体（ｄ１）は、コア層となる重合体に、複数種の重合体をグラフト重合して多層化した重合体である。
【０１５２】
ブタジエン重合体を含むコア層は、ブタジエンを含む成分を重合した重合体であれば特に限定されず、ブタジエンの単独重合体のコア層であってもよく、ブタジエンと他の単量体との共重合体のコア層であってもよい。コア層がブタジエンと他の単量体との共重合体である場合は、他の単量体としては、例えば、ビニル芳香族が挙げられる。ビニル芳香族の中でも、スチレン成分（例えば、スチレン、アルキル置換スチレン（例えば、α−メチルスチレン、２−メチルスチレン、３−メチルスチレン、４−メチルスチレン、２−エチルスチレン、３−エチルスチレン、４−エチルスチレン等）、ハロゲン置換スチレン（例えば２−クロロスチレン、３−クロロスチレン、４−クロロスチレン等））であることがよい。スチレン成分は、１種を単独で用いてもよく、２種以上を併用してもよい。スチレン成分の中でも、スチレンを用いることが好ましい。また、他の単量体としては、アリル（メタ）アクリレート、トリアリルイソシアヌレート、ジビニルベンゼン等の多官能単量体を用いてもよい。
【０１５３】
ブタジエン重合体を含むコア層は、具体的には、例えば、ブタジエンの単独重合体であってもよく、ブタジエンとスチレンとの共重合体であってもよく、ブタジエンとスチレンとジビニルベンゼンとの３元共重合体であってもよい。
【０１５４】
コア層に含まれるブタジエン重合体は、ブタジエンに由来する構成単位の割合として、６０質量％以上１００質量％以下（好ましくは７０質量％以上１００質量％以下）、他の単量体（好ましくはスチレン成分）に由来する構成単位の割合として、０質量％以上４０質量％以下（好ましくは０質量％以上３０質量％以下）であることが好ましい。例えば、ブタジエン重合体を構成する各単量体に由来する構成単位の割合としては、各単量体としてブタジエン６０質量％以上１００質量％以下、スチレン０質量％以上４０質量％以下であり、スチレン及びジビニルベンゼンの合計量に対して、ジビニルベンゼン０質量％以上５質量％以下とすることがよい。
【０１５５】
スチレン重合体を含むシェル層は、スチレン成分を重合した重合体を含むシェル層であれば、特に限定されず、スチレンの単独重合体のシェル層であってもよく、スチレンと他の単量体との共重合体であってもよい。スチレン成分としては、コア層で例示したスチレン成分と同様の成分が挙げられる。他の単量体としては、例えば、（メタ）アクリル酸アルキルエステル（例えば、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸オクタデシル）等が挙げられる。（メタ）アクリル酸アルキルエステルは、アルキル鎖の水素の少なくとも一部が置換されていてもよい。その置換基としては、例えば、アミノ基、ヒドロキシル基、ハロゲン基等が挙げられる。（メタ）アクリル酸アルキルエステルは、１種を単独で用いてもよく、２種以上を併用してもよい。また、他の単量体としては、アリル（メタ）アクリレート、トリアリルイソシアヌレート、ジビニルベンゼン等の多官能単量体を用いてもよい。シェル層に含まれるスチレン重合体は、スチレン成分８５質量％以上１００質量％以下と、他の単量体成分（好ましくは（メタ）アクリル酸アルキルエステル）０質量％以上１５質量％以下との共重合体であることがよい。
【０１５６】
これらの中でも、シェル層に含まれるスチレン重合体は、スチレンと（メタ）アクリル酸アルキルエステルとの共重合体であることが好ましい。同様の点で、スチレンと、アルキル鎖の炭素数が１以上８以下の（メタ）アクリル酸アルキルエステルとの共重合体が好ましく、アルキル鎖の炭素数が１以上４以下の（メタ）アクリル酸アルキルエステルの重合体がより好ましい。
【０１５７】
アクリロニトリル−スチレン重合体を含むシェル層は、アクリロニトリル成分とスチレン成分との共重合体を含むシェル層である。アクリロニトリル−スチレン重合体は、特に限定されず、公知のアクリロニトリル−スチレン重合体が挙げられる。アクリロニトリル−スチレン重合体は、例えば、アクリロニトリル成分１０質量％以上８０質量％以下とスチレン成分２０質量％以上９０質量％以下との共重合体が挙げられる。アクリロニトリル成分と共重合するスチレン成分は、前述のコア層で例示したスチレン成分と同様の成分が挙げられる。なお、シェル層に含まれるアクリロニトリル−スチレン重合体には、また、アリル（メタ）アクリレート、トリアリルイソシアヌレート、ジビニルベンゼン等の多官能単量体を用いてもよい。
【０１５８】
なお、コア層とシェル層との間に有する１層以上の他の層は、シェル層で説明した重合体の層が例示される。
コアシェル構造全体に対するシェル層の質量割合は、１質量％以上４０質量％以下が好ましく、３質量％以上３０質量％以下がより好ましく、５質量％以上１５質量％以下がさらに好ましい。
【０１５９】
成分（ｄ１）のうち、ブタジエン重合体を含むコア層と、コア層の表面上に、スチレン重合体を含むシェル層とを有するコアシェル構造の重合体（ｄ１）の市販品としては、例えば、三菱ケミカル（株）製“メタブレン”（登録商標）、（株）カネカ製“カネエース”（登録商標）、Ａｒｋｅｍａ社製“Ｃｌｅａｒｓｔｒｅｎｇｔｈ”（登録商標）、ダウ・ケミカル日本（株）製“パラロイド”（登録商標）が挙げられる。
また、成分（ｄ１）のうち、ブタジエン重合体を含むコア層と、コア層の表面上に、アクリロニトリル−スチレン重合体を含むシェル層とを有するコアシェル構造の重合体（ｄ１）の市販品としては、例えば、Ｇａｌａｔａ  Ｃｈｅｍｉｃａｌｓ社製“ｂｌｅｎｄｅｘ”（登録商標）、ＥＬＩＸ  ＰＯＬＹＭＥＲＳ社製“ＥＬＩＸ”等が挙げられる。
【０１６０】
（コアシェル構造の重合体（ｄ２）：成分（ｄ２））
コアシェル構造の重合体（ｄ２）は、コア層と前記コア層の表面上にシェル層とを有するコアシェル構造の重合体である。
コアシェル構造の重合体（ｄ２）は、コア層を最内層とし、シェル層を最外層とする重合体（具体的には、コア層となる重合体に、（メタ）アクリル酸アルキルエステルの重合体をグラフト重合してシェル層とした重合体）である。
なお、コア層とシェル層との間には、１層以上の他の層（例えば１層以上６層以下の他の層）を有してよい。なお、他の層を有する場合、コアシェル構造の重合体（ｄ２）は、コア層となる重合体に、複数種の重合体をグラフト重合して多層化した重合体である。
【０１６１】
コア層は、特に限定されるものではないが、ゴム層であることがよい。ゴム層は、（メタ）アクリルゴム、シリコーンゴム、スチレンゴム、共役ジエンゴム、α−オレフィンゴム、ニトリルゴム、ウレタンゴム、ポリエステルゴム、ポリアミドゴム、これら２種以上の共重合体ゴム等の層が挙げられる。
これらの中でも、ゴム層は、（メタ）アクリルゴム、シリコーンゴム、スチレンゴム、共役ジエンゴム、α−オレフィンゴム、これら２種以上の共重合体ゴム等の層が好ましい。
なお、ゴム層は、架橋剤（ジビニルベンゼン、アリルアクリレート、ブチレングリコールジアクリレート等）を共重合して架橋させたゴム層であってもよい。
【０１６２】
（メタ）アクリルゴムとしては、例えば、（メタ）アクリル成分（例えば、（メタ）アクリル酸の炭素数２以上８以下のアルキルエステル等）を重合した重合体ゴムが挙げられる。
シリコーンゴムとしては、例えば、シリコーン成分（ポリジメチルシロキサン、ポリフェニルシロキサン等）で構成されたゴムが挙げられる。
スチレンゴムとしては、例えば、スチレン成分（スチレン、α−メチルスチレン等）を重合した重合体ゴムが挙げられる。
共役ジエンゴムとしては、例えば、共役ジエン成分（ブタジエン、イソプレン等）を重合した重合体ゴムが挙げられる。
α−オレフィンゴムは、α−オレフィン成分（エチレン、プロピレン、２−メチルプロピレン）を重合した重合体ゴムが挙げられる。
共重合体ゴムとしては、例えば、２種以上の（メタ）アクリル成分を重合した共重合体ゴム、（メタ）アクリル成分とシリコーン成分を重合した共重合体ゴム、（メタ）アクリル成分と共役ジエン成分とスチレン成分との共重合体等が挙げられる。
【０１６３】
シェル層を構成する重合体において、（メタ）アクリル酸アルキルエステルとしては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸オクタデシル等が挙げられる。（メタ）アクリル酸アルキルエステルは、アルキル鎖の水素の少なくとも一部が置換されていてもよい。その置換基としては、例えば、アミノ基、ヒドロキシル基、ハロゲン基等が挙げられる。
【０１６４】
これらの中でも、（メタ）アクリル酸アルキルエステルの重合体として、アルキル鎖の炭素数が１以上８以下の（メタ）アクリル酸アルキルエステルの重合体が好ましく、アルキル鎖の炭素数が１以上２以下の（メタ）アクリル酸アルキルエステルの重合体がより好ましく、アルキル鎖の炭素数が１の（メタ）アクリル酸アルキルエステルの重合体がさらに好ましい。
【０１６５】
シェル層を構成する重合体は、（メタ）アクリル酸アルキルエステル以外に、グリシジル基含有ビニル化合物、及び不飽和ジカルボン酸無水物から選択される少なくとも１を重合した重合体であってもよい。
【０１６６】
グリシジル基含有ビニル化合物としては、例えば、（メタ）アクリル酸グリシジル、イタコン酸グリシジル、イタコン酸ジグリシジル、アリルグリシジルエーテル、スチレン−４−グリシジルエーテル、４−グリシジルスチレン等が挙げられる。
【０１６７】
不飽和ジカルボン酸無水物としては、例えば、無水マレイン酸、無水イタコン酸、無水グルタコン酸、無水シトラコン酸、無水アコニット酸等が挙げられる。これらの中でも、無水マレイン酸が好ましい。
【０１６８】
なお、コア層とシェル層との間に有する１層以上の他の層は、シェル層で説明した重合体の層が例示される。
コアシェル構造全体に対するシェル層の質量割合は、１質量％以上４０質量％以下が好ましく、３質量％以上３０質量％以下がより好ましく、５質量％以上１５質量％以下がさらに好ましい。
【０１６９】
コアシェル構造の重合体（ｄ２）は、公知の方法により作製することができる。
公知の方法としては、乳化重合法が挙げられる。製造方法として具体的には次の方法が例示される。まず単量体の混合物を乳化重合させてコア粒子（コア層）を作った後、他の単量体の混合物をコア粒子（コア層）の存在下において乳化重合させてコア粒子（コア層）の周囲にシェル層を形成するコアシェル構造の重合体を作る。
また、コア層とシェル層との間に他の層を形成する場合は、他の単量体の混合物の乳化重合を繰り返して、目的とするコア層と他の層とシェル層とから構成されるコアシェル構造の重合体を得る。
【０１７０】
コアシェル構造の重合体（ｄ２）の市販品としては、例えば、三菱ケミカル（株）製“メタブレン”（登録商標）、（株）カネカ製“カネエース”（登録商標）、ダウ・ケミカル日本（株）製“パラロイド”（登録商標）、アイカ工業（株）製“スタフィロイド”（登録商標）、（株）クラレ製“パラフェイス”（登録商標）等が挙げられる。
【０１７１】
コアシェル構造の重合体（ｄ１、ｄ２）の平均一次粒子径は、特に限定されるものではないが、５０ｎｍ以上５００ｎｍ以下であることが好ましく、５０ｎｍ以上４００ｎｍ以下であることがより好ましく、１００ｎｍ以上３００ｎｍ以下であることがさらに好ましく、１５０ｎｍ以上２５０ｎｍ以下であることが特に好ましい。
なお、平均一次粒子径とは、次の方法により測定された値をいう。走査型電子顕微鏡により粒子を観察し、一次粒子の最大径を一次粒子径とし、粒子１００個について、一次粒子径を測定し、平均した数平均一次粒子径である。具体的には、樹脂組成物中のコアシェル構造の重合体の分散形態を走査型電子顕微鏡により観察することにより求める。
【０１７２】
（オレフィン重合体（ｄ３）：成分（ｄ３））
オレフィン重合体（ｄ３）は、オレフィン重合体は、α−オレフィンと（メタ）アクリル酸アルキルエステルとの重合体であって、α−オレフィンに由来する構成単位を６０質量％以上含むオレフィン重合体が好ましい。
【０１７３】
オレフィン重合体において、α−オレフィンとしては、エチレン、プロピレン、２−メチルプロピレン等が挙げられる。炭素数２以上８以下のα−オレフィンが好ましく、炭素数２以上３以下のα−オレフィンがより好ましい。これらの中でも、エチレンがさらに好ましい。
【０１７４】
一方、α−オレフィンと重合する（メタ）アクリル酸アルキルエステルとしては、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、（メタ）アクリル酸ｎ−ヘキシル、（メタ）アクリル酸２−エチルヘキシル、（メタ）アクリル酸シクロヘキシル、（メタ）アクリル酸オクタデシル等が挙げられる。アルキル鎖の炭素数が１以上８以下の（メタ）アクリル酸アルキルエステルが好ましく、アルキル鎖の炭素数が１以上４以下の（メタ）アクリル酸アルキルエステルがより好ましく、アルキル鎖の炭素数が１以上２以下の（メタ）アクリル酸アルキルエステルがさらに好ましい。
【０１７５】
ここで、オレフィン重合体としては、エチレンとアクリル酸メチルとの重合体であるものが好ましい。
【０１７６】
オレフィン重合体において、α−オレフィンに由来する構成単位を６０質量％以上９７質量％以下含むことが好ましく、７０質量％以上８５質量％以下含むことがより好ましい。
【０１７７】
オレフィン重合体は、α−オレフィンに由来する構成単位、及び、（メタ）アクリル酸アルキルエステルに由来する構成単位以外の他の構成単位を有していてもよい。ただし、他の構成単位は、オレフィン重合体における全構成単位に対して１０質量％以下とすることがよい。
【０１７８】
（スチレン−エチレン−ブタジエン−スチレン共重合体（ｄ４）：成分（ｄ４））
共重合体（ｄ４）としては、熱可塑性エラストマーであれば、特に制限は無く、公知のスチレン−エチレン−ブタジエン−スチレン共重合体が挙げられる。共重合体（ｄ４）は、スチレン−エチレン−ブタジエン−スチレン共重合体、及びその水添物であってもよい。
【０１７９】
共重合体（ｄ４）は、スチレン−エチレン−ブタジエン−スチレン共重合体の水添物であることが好ましい。また、共重合体（ｄ４）は、同様の点で、ブロック共重合体であることがよく、例えば、ブタジエン部分の二重結合の少なくとも一部が水素化されることにより、両端のスチレン部分のブロックと、中央のエチレン／ブチレンを含む部分のブロックとを有する共重合体（スチレン−エチレン／ブチレン−スチレンのトリブロック共重合体）であることが好ましい。スチレン−エチレン／ブチレン−スチレン共重合体のエチレン／ブチレンのブロック部分は、ランダム共重合体であってもよい。
【０１８０】
共重合体（ｄ４）は、公知の方法で得られる。共重合体（ｄ４）がスチレン−エチレン−ブタジエン−スチレン共重合体の水添物である場合、例えば、共役ジエン部が１，４結合で構成された、スチレン−ブタジエン−スチレンブロック共重合体のブタジエン部分を水素添加することによって得られる。
【０１８１】
共重合体（ｄ４）の市販品としては、例えば、クレイトン社製“Ｋｒａｔｏｎ”（登録商標）、クラレ社製“Ｓｅｐｔｏｎ”（登録商標）等が挙げられる。
【０１８２】
（ポリウレタン（ｄ５）：成分（ｄ５））
ポリウレタン（ｄ５）は、熱可塑性エラストマーであれば、特に制限は無く、公知のポリウレタンが挙げられる。ポリウレタン（ｂ５）は、直鎖状のポリウレタンが好ましい。ポリウレタン（ｄ５）は、例えば、ポリオール成分（ポリエーテルポリオール、ポリエステルポリオール、ポリカーボネートポリオール等）と、有機イソシアネート成分（芳香族ジイソシアネート、脂肪族（脂環族を含む）ジイソシアネート等）と、必要に応じて鎖延長剤（脂肪族（脂環族を含む）ジオール等）とを反応させて得られる。ポリオール成分及び有機イソシアネート成分は、それぞれ１種を単独で用いてもよく、２種以上を併用してもよい。
【０１８３】
ポリウレタン（ｄ５）は、脂肪族ポリウレタンが好ましい。脂肪族ポリウレタンとしては、例えば、ポリカーボネートポリオールを含むポリオール成分と、脂肪族ジイソシアネートを含むイソシアネート成分とを反応させて得られた脂肪族ポリウレタンが好ましい。
【０１８４】
ポリウレタン（ｄ５）は、例えば、ポリウレタンの合成における原料中のＮＣＯ／ＯＨ比の値として、０．９０以上１．５以下の範囲となるように、ポリオール成分と、有機イソシアネート成分とを反応させればよい。ポリウレタン（ｄ５）は、ワンショット法、プレポリマー化法等の公知の方法によって得られる。
【０１８５】
ポリウレタン（ｄ５）の市販品としては、例えば、Ｌｕｂｒｉｚｏｌ社製“Ｅｓｔａｎｅ”（登録商標）、ＢＡＳＦ社製“Ｅｌａｓｔｏｌｌａｎ”（登録商標）等が挙げられる。Ｂａｙｅｒ社製“Ｄｅｓｍｏｐａｎ”（登録商標）等が挙げられる。
【０１８６】
（ポリエステル（ｄ６）：成分（ｄ６））
ポリエステル（ｄ６）は、熱可塑性エラストマーであれば、特に制限は無く、公知のポリエステルが挙げられる。ポリエステル（ｄ６）は、芳香族ポリエステルであることが好ましい。なお、本実施形態において、芳香族ポリエステルとは、構造中に芳香環を持つポリエステルを表す。
【０１８７】
ポリエステル（ｄ６）は、例えば、ポリエステル共重合体(ポリエーテルエステル、ポリエステルエステル等）が挙げられる。具体的には、ポリエステル単位からなるハードセグメントと、ポリエステル単位からなるソフトセグメントとを有するポリエステル共重合体；ポリエステル単位からなるハードセグメントと、ポリエーテル単位からなるソフトセグメントとを有するポリエステル共重合体；ポリエステル単位からなるハードセグメントと、ポリエーテル単位及びポリエステル単位からなるソフトセグメントとを有するポリエステル共重合体が挙げられる。ポリエステル共重合体のハードセグメントとソフトセグメントの質量比（ハードセグメント／ソフトセグメント）は、例えば、２０／８０以上８０／２０以下であることがよい。ハードセグメントを構成するポリエステル単位、並びにソフトセグメントを構成するポリエステル単位及びポリエーテル単位は、芳香族および脂肪族（脂環族を含む）のいずれであってもよい。
【０１８８】
ポリエステル（ｄ６）としてのポリエステル共重合体は、公知の方法で得られる。ポリエステル共重合体は、直鎖状ポリエステル共重合体が好ましい。ポリエステル共重合体は、例えば、炭素数４以上２０以下のジカルボン酸成分と、炭素数２以上２０以下のジオール成分と、数平均分子量が３００以上２００００以下のポリアルキレングリコール成分（ポリアルキレングリコールのアルキレンオキシド付加物を含む）とを用い、エステル化またはエステル交換させる方法、これら成分をエステル化またはエステル交換させてオリゴマーを製造した後、このオリゴマーを重縮合させる方法などによって得られる。また、例えば、炭素数４以上２０以下のジカルボン酸成分と、炭素数２以上２０以下のジオール成分と、数平均分子量が３００以上２００００以下の脂肪族ポリエステル成分を用い、エステル化またはエステル交換させる方法が挙げられる。なお、ジカルボン酸成分は、芳香族又は脂肪族のジカルボン酸、又はそれらのエステル誘導体であり、ジオール成分は、芳香族または脂肪族のジオールであり、ポリアルキレングリコール成分は、芳香族または脂肪族のポリアルキレングリコールである。
【０１８９】
これらの中でも、ポリエステル共重合体のジカルボン酸成分は、芳香環を持つジカルボン酸成分を用いることが好ましい。また、ジオール成分及びポリアルキレングリコール成分は、それぞれ、脂肪族ジオール成分及び脂肪族ポリアルキレングリコール成分を用いることが好ましい。
【０１９０】
ポリエステル（ｄ６）の市販品としては、例えば、東洋紡社製“ペルプレン”（登録商標）、東レ・デュポン社製“ハイトレル”（登録商標）が挙げられる。
【０１９１】
《エステル化合物（Ｅ）：成分（Ｅ）》
本実施形態に係る樹脂組成物は、さらに特定のエステル化合物（Ｅ）を含んでもよい。
【０１９２】
特定のエステル化合物（Ｅ）は、一般式（１）で表される化合物、一般式（２）で表される化合物、一般式（３）で表される化合物、一般式（４）で表される化合物及び一般式（５）で表される化合物からなる群から選ばれる少なくとも１種である。
【０１９３】
【化１３】
2020037608.tif 000014
【０１９４】
一般式（１）中、Ｒ１１は炭素数７以上２８以下の脂肪族炭化水素基を表し、Ｒ１２は炭素数９以上２８以下の脂肪族炭化水素基を表す。
一般式（２）中、Ｒ２１及びＲ２２はそれぞれ独立に、炭素数７以上２８以下の脂肪族炭化水素基を表す。
一般式（３）中、Ｒ３１及びＲ３２はそれぞれ独立に、炭素数７以上２８以下の脂肪族炭化水素基を表す。
一般式（４）中、Ｒ４１、Ｒ４２及びＲ４３はそれぞれ独立に、炭素数７以上２８以下の脂肪族炭化水素基を表す。
一般式（５）中、Ｒ５１、Ｒ５２、Ｒ５３及びＲ５４はそれぞれ独立に、炭素数７以上２８以下の脂肪族炭化水素基を表す。
【０１９５】
Ｒ１１は、炭素数７以上２８以下の脂肪族炭化水素基を表す。Ｒ１１が表す基は、炭素数９以上の脂肪族炭化水素基であることが好ましく、炭素数１０以上の脂肪族炭化水素基であることがより好ましく、炭素数１５以上の脂肪族炭化水素基であることが更に好ましい。Ｒ１１が表す基は、炭素数２４以下の脂肪族炭化水素基であることが好ましく、炭素数２０以下の脂肪族炭化水素基であることがより好ましく、炭素数１８以下の脂肪族炭化水素基であることが更に好ましい。Ｒ１１が表す基は、炭素数１７の脂肪族炭化水素基であることが特に好ましい。
【０１９６】
Ｒ１１が表す基は、飽和の脂肪族炭化水素基でもよく、不飽和の脂肪族炭化水素基でもよい。Ｒ１１が表す基は、飽和の脂肪族炭化水素基であることが好ましい。
【０１９７】
Ｒ１１が表す基は、直鎖状の脂肪族炭化水素基でもよく、分岐状の脂肪族炭化水素基でもよく、脂環を含む脂肪族炭化水素基でもよい。Ｒ１１が表す基は、脂環を含まない脂肪族炭化水素基（つまり、鎖状の脂肪族炭化水素基）であることが好ましく、直鎖状の脂肪族炭化水素基であることがより好ましい。
【０１９８】
Ｒ１１が表す基が不飽和の脂肪族炭化水素基である場合、当該基中の不飽和結合の個数は１以上３以下が好ましく、１又は２がより好ましく、１が更に好ましい。
【０１９９】
Ｒ１１が表す基が不飽和の脂肪族炭化水素基である場合、当該基中に炭素数５以上２４以下の直鎖状の飽和炭化水素鎖があることが好ましく、炭素数７以上２２以下の直鎖状の飽和炭化水素鎖があることがより好ましく、炭素数９以上２０以下の直鎖状の飽和炭化水素鎖があることが更に好ましく、炭素数１５以上１８以下の直鎖状の飽和炭化水素鎖があることが特に好ましい。
【０２００】
Ｒ１１が表す基が分岐状の脂肪族炭化水素基である場合、当該基中の分岐鎖の個数は１以上３以下が好ましく、１又は２がより好ましく、１が更に好ましい。
【０２０１】
Ｒ１１が表す基が分岐状の脂肪族炭化水素基である場合、当該基の主鎖は炭素数５以上２４以下であることが好ましく、炭素数７以上２２以下であることがより好ましく、炭素数９以上２０以下であることが更に好ましく、炭素数１５以上１８以下であることが特に好ましい。
【０２０２】
Ｒ１１が表す基が脂環を含む脂肪族炭化水素基である場合、当該基中の脂環の個数は１又は２が好ましく、１がより好ましい。
【０２０３】
Ｒ１１が表す基が脂環を含む脂肪族炭化水素基である場合、当該基中の脂環としては、炭素数３又は４の脂環が好ましく、炭素数３の脂環がより好ましい。
【０２０４】
Ｒ１１が表す基は、樹脂成形体の剛性をより向上させる観点から、直鎖状の飽和脂肪族炭化水素基、直鎖状の不飽和脂肪族炭化水素基、分岐状の飽和脂肪族炭化水素基、又は分岐状の不飽和脂肪族炭化水素基が好ましく、直鎖状の飽和脂肪族炭化水素基が特に好ましい。これら脂肪族炭化水素基における好ましい炭素数は、先述のとおりである。
【０２０５】
Ｒ１１が表す基は、脂肪族炭化水素基中の水素原子がハロゲン原子（例えば、フッ素原子、臭素原子、ヨウ素原子）、酸素原子、窒素原子などで置換された基でもよいが、無置換であることが好ましい。
【０２０６】
Ｒ１２は、炭素数９以上２８以下の脂肪族炭化水素基を表す。Ｒ１２が表す基としては、Ｒ１１について述べた基と同様の形態が挙げられる。ただし、Ｒ１２が表す基の炭素数は、以下が好ましい。
【０２０７】
Ｒ１２が表す基は、炭素数１０以上の脂肪族炭化水素基であることが好ましく、炭素数１１以上の脂肪族炭化水素基であることがより好ましく、炭素数１６以上の脂肪族炭化水素基であることが更に好ましい。Ｒ１２が表す基は、炭素数２４以下の脂肪族炭化水素基であることが好ましく、炭素数２０以下の脂肪族炭化水素基であることがより好ましく、炭素数１８以下の脂肪族炭化水素基であることが更に好ましい。Ｒ１２が表す基は、炭素数１８の脂肪族炭化水素基であることが特に好ましい。
【０２０８】
Ｒ１２が表す基は、樹脂成形体の剛性をより向上させる観点から、直鎖状の飽和脂肪族炭化水素基、直鎖状の不飽和脂肪族炭化水素基、分岐状の飽和脂肪族炭化水素基、又は分岐状の不飽和脂肪族炭化水素基が好ましく、直鎖状の飽和脂肪族炭化水素基が特に好ましい。これら脂肪族炭化水素基における好ましい炭素数は、先述のとおりである。
【０２０９】
Ｒ２１、Ｒ２２、Ｒ３１、Ｒ３２、Ｒ４１、Ｒ４２、Ｒ４３、Ｒ５１、Ｒ５２、Ｒ５３及びＲ５４が表す基の具体的な形態及び好ましい形態は、Ｒ１１について述べた形態と同様である。
【０２１０】
以下に、Ｒ１１、Ｒ２１、Ｒ２２、Ｒ３１、Ｒ３２、Ｒ４１、Ｒ４２、Ｒ４３、Ｒ５１、Ｒ５２、Ｒ５３及びＲ５４が表す炭素数７以上２８以下の脂肪族炭化水素基の具体例、並びにＲ１２が表す炭素数９以上２８以下の脂肪族炭化水素基の具体例を示すが、本実施形態はこれに限定されるわけではない。
【０２１１】
【化１４】
2020037608.tif 000015
【０２１２】
【化１５】
2020037608.tif 000016
【０２１３】
【化１６】
2020037608.tif 000017
【０２１４】
【化１７】
2020037608.tif 000018
【０２１５】
エステル化合物（Ｅ）は、１種を単独で使用してもよいし、２種以上を併用してもよい。
【０２１６】
《ヒンダードフェノール化合物、トコフェロール化合物、トコトリエノール化合物、ホスファイト化合物及びヒドロキシルアミン化合物からなる群から選ばれる少なくとも１種の化合物（Ｆ）：成分（Ｆ）》
本実施形態に係る樹脂組成物は、さらに化合物（Ｆ）を含んでもよい。
【０２１７】
化合物（Ｆ）は、ヒンダードフェノール化合物、トコフェロール化合物、トコトリエノール化合物、ホスファイト化合物及びヒドロキシルアミン化合物からなる群から選ばれる少なくとも１種である。
【０２１８】
−ヒンダードフェノール化合物−
本実施形態においてヒンダードフェノール化合物は、フェノールのヒドロキシ基のオルト位の少なくとも一方がアルキル基に置換されている化合物を指す。前記アルキル基としては、ｔｅｒｔ−ブチル基、ｔｅｒｔ−ペンチル基（１，１−ジメチルプロピル基）等の嵩高いアルキル基が好ましい。
【０２１９】
ヒンダードフェノール化合物としては、例えば、下記の一般式（ＨＰ１）で表される化合物が挙げられる。
【０２２０】
【化１８】
2020037608.tif 000019
【０２２１】
一般式（ＨＰ１）中、Ｒ１１及びＲ１２はそれぞれ独立に、水素原子又は炭素数１以上６以下のアルキル基を表し、Ｌ１１は単結合又は２価の連結基を表し、Ｘ１１は単結合又はｎ価の基を表し、ｎは１、２、３又は４を表す。
【０２２２】
Ｒ１１が表す炭素数１以上６以下のアルキル基としては、炭素数１以上５以下のアルキル基が好ましく、炭素数１以上４以下のアルキル基がより好ましい。Ｒ１１が表す炭素数１以上６以下のアルキル基としては、直鎖状、分岐状及び環状のいずれでもよいが、直鎖状又は分岐状のアルキル基が好ましい。
【０２２３】
Ｒ１１が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、ｔｅｒｔ−ブチル基又はｔｅｒｔ−ペンチル基がより好ましく、メチル基又はｔｅｒｔ−ブチル基が更に好ましい。
【０２２４】
Ｒ１２が表す炭素数１以上６以下のアルキル基としては、炭素数１以上３以下のアルキル基が好ましく、炭素数１又は２のアルキル基がより好ましい。Ｒ１２が表す炭素数１以上６以下のアルキル基としては、直鎖状、分岐状及び環状のいずれでもよいが、直鎖状又は分岐状のアルキル基が好ましい。
【０２２５】
Ｒ１２が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、エチル基、ｎ−プロピル基又はイソプロピル基がより好ましく、メチル基又はエチル基が更に好ましい。
【０２２６】
Ｒ１１が表す基としては、水素原子、メチル基、ｔｅｒｔ−ブチル基又はｔｅｒｔ−ペンチル基が好ましい。
Ｒ１２が表す基としては、水素原子、メチル基又はエチル基が好ましい。
【０２２７】
Ｒ１１とＲ１２とは互いに連結して環を形成していてもよい。
【０２２８】
Ｌ１１が表す２価の連結基としては、炭素数１以上６以下のアルキレン基（好ましくは炭素数１以上４以下のアルキレン基）、−Ｒ−Ｃ(＝Ｏ)Ｏ−Ｒ’−等が挙げられる。ここで、Ｒ及びＲ’はそれぞれ独立に、炭素数１以上６以下のアルキレン基（好ましくは炭素数１以上４以下のアルキレン基、より好ましくは炭素数１又は２のアルキレン基）又はフェニレン基を表す。
−Ｒ−Ｃ(＝Ｏ)Ｏ−Ｒ’−は、好ましくは−ＣＨ２ＣＨ２−Ｃ(＝Ｏ)Ｏ−ＣＨ２−である。
【０２２９】
Ｘ１１が表す１価の基としては、脂肪族炭化水素基が挙げられる。
当該脂肪族炭化水素基は、直鎖状でもよく、分岐状でもよく、脂環を含んでいてもよい。当該脂肪族炭化水素基は、一般式（ＨＰ１）で表される化合物がバイオ樹脂（Ａ）に分散しやすい観点から、脂環を含まない脂肪族炭化水素基（つまり、鎖状の脂肪族炭化水素基）であることが好ましく、直鎖状の脂肪族炭化水素基であることがより好ましい。
当該脂肪族炭化水素基は、飽和の脂肪族炭化水素基でもよく、不飽和の脂肪族炭化水素基でもよい。当該脂肪族炭化水素基は、一般式（ＨＰ１）で表される化合物がバイオ樹脂（Ａ）に分散しやすい観点から、飽和の脂肪族炭化水素基であることが好ましい。
当該脂肪族炭化水素基は、一般式（ＨＰ１）で表される化合物がバイオ樹脂（Ａ）に分散しやすい観点から、炭素数１以上２４以下であることが好ましく、炭素数６以上２０以下であることがより好ましく、炭素数１２以上１８以下であることが更に好ましい。
当該脂肪族炭化水素基の具体例としては、後述の一般式（Ｐ１）におけるＹ４１について示す具体例と同様の基が挙げられる。
当該脂肪族炭化水素基の具体例としては、炭素数６以上２０以下の直鎖状のアルキル基が好ましく、炭素数１２以上１８以下の直鎖状のアルキル基がより好ましく、炭素数１６以上１８以下の直鎖状のアルキル基が更に好ましい。
【０２３０】
Ｘ１１が表す２価の基としては、炭素数１以上６以下のアルカン（好ましくは炭素数１以上４以下のアルカン）から２個の水素原子を除いた基（アルカンジイル基）、−(Ｒ−Ｏ−Ｒ’)ｍ−等が挙げられる。ここで、Ｒ及びＲ’はそれぞれ独立に、炭素数１以上４以下のアルキレン基又はフェニレン基を表し、ｍは１、２、３又は４（好ましくは１又は２）を表す。
−(Ｒ−Ｏ−Ｒ’)ｍ−は、好ましくは、−ＣＨ２−Ｏ−ＣＨ２−、−(ＣＨ２−Ｏ−ＣＨ２)２−である。
【０２３１】
Ｘ１１が表す２価の基としては、下記の基（ＨＰ１−ａ）も挙げられる。＊はＬ１１との結合位置を表す。
【０２３２】
【化１９】
2020037608.tif 000020
【０２３３】
基（ＨＰ１−ａ）中、Ｒ１１１、Ｒ１１２、Ｒ１１３及びＲ１１４はそれぞれ独立に、水素原子又は炭素数１以上４以下のアルキル基を表す。炭素数１以上４以下のアルキル基としては、メチル基、エチル基、ｎ−プロピル基、イソプロピル基、ｎ−ブチル基、ｓｅｃ−ブチル基、イソブチル基、ｔｅｒｔ−ブチル基が好ましく、メチル基又はエチル基がより好ましく、メチル基が更に好ましい。
【０２３４】
Ｘ１１が表す３価の基としては、炭素数１以上６以下のアルカン（好ましくは炭素数１以上４以下のアルカン）から３個の水素原子を除いた基（アルカントリイル基）等が挙げられる。
Ｘ１１が表す３価の基としては、下記の基（ＨＰ１−ｂ）及び基（ＨＰ１−ｃ）も挙げられる。＊はＬ１１との結合位置を表す。
【０２３５】
【化２０】
2020037608.tif 000021
【０２３６】
基（ＨＰ１−ｂ）中、Ｒ１１５、Ｒ１１６及びＲ１１７はそれぞれ独立に、水素原子又は炭素数１以上４以下のアルキル基を表す。炭素数１以上４以下のアルキル基としては、メチル基、エチル基、ｎ−プロピル基、イソプロピル基、ｎ−ブチル基、ｓｅｃ−ブチル基、イソブチル基、ｔｅｒｔ−ブチル基が好ましく、メチル基又はエチル基がより好ましく、メチル基が更に好ましい。
【０２３７】
Ｘ１１が表す４価の基としては、炭素数１以上６以下のアルカン（好ましくは炭素数１以上４以下のアルカン）から４個の水素原子を除いた基（アルカンテトライル基）等が挙げられ、中でもメタンテトライルが好ましい。
【０２３８】
ｎが２、３又は４である場合において複数存在するＲ１１、Ｒ１２及びＬ１１はそれぞれ、同じ基であっても異なる基であってもよい。
【０２３９】
一般式（ＨＰ１）で表される化合物の具体例としては、例えば、ＢＡＳＦ社製「Ｉｒｇａｎｏｘ  １０１０」、「Ｉｒｇａｎｏｘ  ２４５」、「Ｉｒｇａｎｏｘ  １０７６」、
ＡＤＥＫＡ社製「アデカスタブＡＯ−８０」、「アデカスタブＡＯ−６０」、「アデカスタブＡＯ−５０」、「アデカスタブＡＯ−４０」、「アデカスタブＡＯ−３０」、「アデカスタブＡＯ−２０」、「アデカスタブＡＯ−３３０」、住友化学社製「Ｓｕｍｉｌｉｚｅｒ  ＧＡ−８０」が挙げられる。
【０２４０】
ヒンダードフェノール化合物としては、例えば、下記の一般式（ＨＰ２）で表される化合物が挙げられる。
【０２４１】
【化２１】
2020037608.tif 000022
【０２４２】
一般式（ＨＰ２）中、Ｒ２１、Ｒ２２、Ｒ２３、Ｒ２４及びＲ２５はそれぞれ独立に、水素原子又は炭素数１以上６以下のアルキル基を表す。
【０２４３】
Ｒ２１が表す炭素数１以上６以下のアルキル基としては、炭素数４以上６以下のアルキル基が好ましく、炭素数４又は５のアルキル基がより好ましい。Ｒ２１が表す炭素数１以上６以下のアルキル基としては、直鎖状、分岐状及び環状のいずれでもよいが、直鎖状又は分岐状のアルキル基が好ましく、分岐状のアルキル基がより好ましい。
【０２４４】
Ｒ２１が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、ｔｅｒｔ−ブチル基、ｔｅｒｔ−ペンチル基又は１，１−ジメチルブチル基がより好ましく、ｔｅｒｔ−ブチル基又はｔｅｒｔ−ペンチル基がより好ましい。
【０２４５】
Ｒ２２が表す炭素数１以上６以下のアルキル基としては、炭素数１以上５以下のアルキル基が好ましく、炭素数１以上４以下のアルキル基がより好ましい。Ｒ２２が表す炭素数１以上６以下のアルキル基としては、直鎖状、分岐状及び環状のいずれでもよいが、直鎖状又は分岐状のアルキル基が好ましい。
【０２４６】
Ｒ２２が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、ｔｅｒｔ−ブチル基又はｔｅｒｔ−ペンチル基がより好ましい。
【０２４７】
Ｒ２３が表す基の具体的な形態及び好ましい形態は、Ｒ２１について述べた形態と同様である。
【０２４８】
Ｒ２４が表す基の具体的な形態及び好ましい形態は、Ｒ２２について述べた形態と同様である。
【０２４９】
Ｒ２５が表す炭素数１以上６以下のアルキル基としては、炭素数１以上３以下のアルキル基が好ましく、炭素数１又は２のアルキル基がより好ましい。Ｒ２５が表す炭素数１以上６以下のアルキル基としては、直鎖状、分岐状及び環状のいずれでもよいが、直鎖状又は分岐状のアルキル基が好ましい。
【０２５０】
Ｒ２５が表す炭素数１以上６以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、１，１−ジメチルブチル基が好ましく、メチル基、エチル基、ｎ−プロピル基又はイソプロピル基がより好ましく、メチル基又はエチル基が更に好ましい。
【０２５１】
Ｒ２１が表す基としては、ｔｅｒｔ−ブチル基又はｔｅｒｔ−ペンチル基が好ましい。
Ｒ２２が表す基としては、メチル基、ｔｅｒｔ−ブチル基又はｔｅｒｔ−ペンチル基が好ましい。
Ｒ２３が表す基としては、ｔｅｒｔ−ブチル基又はｔｅｒｔ−ペンチル基が好ましい。
Ｒ２４が表す基としては、メチル基、ｔｅｒｔ−ブチル基又はｔｅｒｔ−ペンチル基が好ましい。
Ｒ２５が表す基としては、水素原子、メチル基又はエチル基が好ましい。
【０２５２】
一般式（ＨＰ２）で表される化合物の具体例としては、例えば、住友化学社製「Ｓｕｍｉｌｉｚｅｒ  ＧＭ」、「Ｓｕｍｉｌｉｚｅｒ  ＧＳ」が挙げられる。
【０２５３】
−トコフェロール化合物、トコトリエノール化合物−
トコフェロール化合物又はトコトリエノール化合物としては、例えば、下記の一般式（Ｔ１）で表される化合物が挙げられる。
【０２５４】
【化２２】
2020037608.tif 000023
【０２５５】
一般式（Ｔ１）中、Ｒ３１、Ｒ３２及びＲ３３はそれぞれ独立に、水素原子又は炭素数１以上３以下のアルキル基を表す。
【０２５６】
Ｒ３１が表す炭素数１以上３以下のアルキル基としては、直鎖状、分岐状及び環状のいずれでもよいが、直鎖状又は分岐状のアルキル基が好ましい。
【０２５７】
Ｒ３１が表す炭素数１以上３以下のアルキル基としては、具体的には、メチル基、エチル基、ｎ−プロピル基、イソプロピル基が好ましく、メチル基又はエチル基がより好ましく、メチル基が更に好ましい。
【０２５８】
Ｒ３１が表す基としては、水素原子又はメチル基が特に好ましい。
【０２５９】
Ｒ３２が表す基の具体的な形態及び好ましい形態は、Ｒ３１について述べた形態と同様である。
Ｒ３３が表す基の具体的な形態及び好ましい形態は、Ｒ３１について述べた形態と同様である。
【０２６０】
トコフェロール化合物の具体例として、例えば、以下の化合物が挙げられる。
【０２６１】
【化２３】
2020037608.tif 000024
【０２６２】
トコトリエノール化合物の具体例として、例えば、以下の化合物が挙げられる。
【０２６３】
【化２４】
2020037608.tif 000025
【０２６４】
−ホスファイト化合物−
ホスファイト化合物としては、例えば、下記の一般式（Ｐ１）で表される化合物が挙げられる。
【０２６５】
【化２５】
2020037608.tif 000026
【０２６６】
一般式（Ｐ１）中、Ｒ４１、Ｒ４２及びＲ４３はそれぞれ独立に、水素原子又は炭素数１以上１２以下のアルキル基を表し、Ｙ４１及びＹ４２はそれぞれ独立に脂肪族炭化水素基を表し、ｎ４１は１、２又は３を表し、ｍ４１は０又は１を表し、ｍ４２は０又は１を表し、但しｎ４１＋ｍ４１＋ｍ４２＝３である。
【０２６７】
Ｒ４１が表す炭素数１以上１２以下のアルキル基としては、炭素数１以上１０以下のアルキル基が好ましく、炭素数１以上９以下のアルキル基がより好ましい。Ｒ４１が表す炭素数１以上１２以下のアルキル基としては、直鎖状、分岐状及び環状のいずれでもよいが、直鎖状又は分岐状のアルキル基が好ましい。
【０２６８】
Ｒ４１が表す炭素数１以上１２以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、ｓｅｃ−ヘキシル基、ｔｅｒｔ−ヘキシル基、ｎ−ヘプチル基、イソヘプチル基、ｓｅｃ−ヘプチル基、ｔｅｒｔ−ヘプチル基、ｎ−オクチル基、イソオクチル基、ｓｅｃ−オクチル基、ｔｅｒｔ−オクチル基、ｎ−ノニル基、イソノニル基、ｓｅｃ−ノニル基、ｔｅｒｔ−ノニル基、ｎ−デシル基、イソデシル基、ｓｅｃ−デシル基、ｔｅｒｔ−デシル基、ｎ−ウンデシル基、イソウンデシル基、ｓｅｃ−ドデシル基、ｔｅｒｔ−ドデシル基、ｎ−ドデシル基、イソドデシル基、ｓｅｃ−ドデシル基、ｔｅｒｔ−ドデシル基が挙げられる。
【０２６９】
Ｒ４２が表す炭素数１以上１２以下のアルキル基としては、Ｒ４１について述べたアルキル基と同様の形態が挙げられる。
Ｒ４３が表す炭素数１以上１２以下のアルキル基としては、Ｒ４１について述べたアルキル基と同様の形態が挙げられる。
【０２７０】
Ｒ４１が表す基としては、水素原子、メチル基又はｔｅｒｔ−ブチル基が好ましい。
Ｒ４２が表す基としては、炭素数１以上９以下のアルキル基が好ましく、メチル基又はｔｅｒｔ−ブチル基がより好ましく、ｔｅｒｔ−ブチル基が更に好ましい。
Ｒ４３が表す基としては、水素原子、メチル基又はｔｅｒｔ−ブチル基が好ましい。
【０２７１】
ｎ４１が２又は３である場合において複数存在するＲ４１、Ｒ４２及びＲ４３はそれぞれ、同じ基であっても異なる基であってもよい。
【０２７２】
ｎ４１が２又は３である場合において、複数存在するＲ４１どうし、複数存在するＲ４３どうし、又はＲ４１とＲ４３とは、連結して環を形成してもよい。
【０２７３】
Ｙ４１が表す脂肪族炭化水素基は、直鎖状でもよく、分岐状でもよく、脂環を含んでいてもよい。Ｙ４１が表す基は、一般式（Ｐ１）で表される化合物がバイオ樹脂（Ａ）に分散しやすい観点から、脂環を含まない脂肪族炭化水素基（つまり、鎖状の脂肪族炭化水素基）であることが好ましく、直鎖状の脂肪族炭化水素基であることがより好ましい。
【０２７４】
Ｙ４１が表す脂肪族炭化水素基は、飽和の脂肪族炭化水素基でもよく、不飽和の脂肪族炭化水素基でもよい。Ｙ４１が表す脂肪族炭化水素基は、一般式（Ｐ１）で表される化合物がバイオ樹脂（Ａ）に分散しやすい観点から、飽和の脂肪族炭化水素基であることが好ましい。
【０２７５】
Ｙ４１が表す脂肪族炭化水素基は、一般式（Ｐ１）で表される化合物がバイオ樹脂（Ａ）に分散しやすい観点から、炭素数１以上２０以下であることが好ましく、炭素数１以上１２以下であることがより好ましく、炭素数２以上８以下であることが更に好ましい。
【０２７６】
Ｙ４２が表す脂肪族炭化水素基の具体的な形態及び好ましい形態は、Ｙ４１について述べた形態と同様である。
【０２７７】
以下に、Ｙ４１及びＹ４２が表す脂肪族炭化水素基の具体例を示す。
【０２７８】
【化２６】
2020037608.tif 000027
【０２７９】
【化２７】
2020037608.tif 000028
【０２８０】
ｎ４１は１、２又は３を表し、２又は３であることが好ましく、３であることがより好ましい。
【０２８１】
一般式（Ｐ１）においてｎ４１＝２である場合の化合物の具体例としては、例えば、ＢＡＳＦ社製「Ｉｒｇａｆｏｓ  ３８」（ビス（２，４−ジ−ｔ−ブチル−６−メチルフェニル）−エチル−ホスファイト）が挙げられる。
【０２８２】
一般式（Ｐ１）においてｎ４１＝３である場合、一般式（Ｐ１）で表される化合物は、下記の一般式（Ｐ１−ａ）で表される化合物である。
【０２８３】
【化２８】
2020037608.tif 000029
【０２８４】
一般式（Ｐ１−ａ）中のＲ４１、Ｒ４２及びＲ４３は、一般式（Ｐ１）中のＲ４１、Ｒ４２及びＲ４３と同義である。
【０２８５】
一般式（Ｐ１−ａ）で表される化合物の具体例としては、例えば、ＢＡＳＦ社製「Ｉｒｇａｆｏｓ  １６８」、ＢＡＳＦ社製「Ｉｒｇａｆｏｓ  ＴＮＰＰ」が挙げられる。
【０２８６】
ホスファイト化合物としては、例えば、下記の一般式（Ｐ２）で表される化合物が挙げられる。
【０２８７】
【化２９】
2020037608.tif 000030
【０２８８】
一般式（Ｐ２）中、Ｒ５１、Ｒ５２、Ｒ５３、Ｒ５４、Ｒ５５及びＲ５６はそれぞれ独立に、水素原子又は炭素数１以上１２以下のアルキル基を表し、Ｌ５１は単結合又は２価の連結基を表す。
【０２８９】
Ｒ５１が表す炭素数１以上１２以下のアルキル基としては、炭素数１以上１０以下のアルキル基が好ましく、炭素数１以上９以下のアルキル基がより好ましい。Ｒ５１が表す炭素数１以上１２以下のアルキル基としては、直鎖状、分岐状及び環状のいずれでもよいが、直鎖状又は分岐状のアルキル基が好ましい。
【０２９０】
Ｒ５１が表す炭素数１以上１２以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、ｓｅｃ−ヘキシル基、ｔｅｒｔ−ヘキシル基、ｎ−ヘプチル基、イソヘプチル基、ｓｅｃ−ヘプチル基、ｔｅｒｔ−ヘプチル基、ｎ−オクチル基、イソオクチル基、ｓｅｃ−オクチル基、ｔｅｒｔ−オクチル基、ｎ−ノニル基、イソノニル基、ｓｅｃ−ノニル基、ｔｅｒｔ−ノニル基、ｎ−デシル基、イソデシル基、ｓｅｃ−デシル基、ｔｅｒｔ−デシル基、ｎ−ウンデシル基、イソウンデシル基、ｓｅｃ−ドデシル基、ｔｅｒｔ−ドデシル基、ｎ−ドデシル基、イソドデシル基、ｓｅｃ−ドデシル基、ｔｅｒｔ−ドデシル基が挙げられる。
【０２９１】
Ｒ５２が表す炭素数１以上１２以下のアルキル基としては、Ｒ５１について述べたアルキル基と同様の形態が挙げられる。
Ｒ５３が表す炭素数１以上１２以下のアルキル基としては、Ｒ５１について述べたアルキル基と同様の形態が挙げられる。
Ｒ５４が表す炭素数１以上１２以下のアルキル基としては、Ｒ５１について述べたアルキル基と同様の形態が挙げられる。
Ｒ５５が表す炭素数１以上１２以下のアルキル基としては、Ｒ５１について述べたアルキル基と同様の形態が挙げられる。
Ｒ５６が表す炭素数１以上１２以下のアルキル基としては、Ｒ５１について述べたアルキル基と同様の形態が挙げられる。
【０２９２】
Ｒ５１が表す基としては、水素原子、メチル基又はｔｅｒｔ−ブチル基が好ましい。
Ｒ５２が表す基としては、炭素数１以上９以下のアルキル基が好ましく、メチル基又はｔｅｒｔ−ブチル基がより好ましく、ｔｅｒｔ−ブチル基が更に好ましい。
Ｒ５３が表す基としては、水素原子、メチル基又はｔｅｒｔ−ブチル基が好ましい。
Ｒ５４が表す基としては、水素原子、メチル基又はｔｅｒｔ−ブチル基が好ましい。
Ｒ５５が表す基としては、炭素数１以上９以下のアルキル基が好ましく、メチル基又はｔｅｒｔ−ブチル基がより好ましく、ｔｅｒｔ−ブチル基が更に好ましい。
Ｒ５６が表す基としては、水素原子、メチル基又はｔｅｒｔ−ブチル基が好ましい。
【０２９３】
Ｌ５１が表す２価の連結基としては、アルキレン基、アリーレン基が挙げられ、炭素数１以上６以下のアルキレン基又はフェニレン基が好ましく、炭素数１以上４以下のアルキレン基又はフェニレン基がより好ましい。
【０２９４】
一般式（Ｐ２）で表される化合物の具体例としては、例えば、ＢＡＳＦ社製「Ｉｒｇａｆｏｓ  Ｐ−ＥＰＱ」が挙げられる。
【０２９５】
ホスファイト化合物としては、例えば、下記の一般式（Ｐ３）で表される化合物が挙げられる。
【０２９６】
【化３０】
2020037608.tif 000031
【０２９７】
一般式（Ｐ３）中、Ｒ６１、Ｒ６２、Ｒ６３、Ｒ６４、Ｒ６５及びＲ６６はそれぞれ独立に、水素原子又は炭素数１以上１２以下のアルキル基を表し、Ｌ６１及びＬ６２はそれぞれ独立に、単結合又は２価の連結基を表す。
【０２９８】
Ｒ６１が表す炭素数１以上１２以下のアルキル基としては、炭素数１以上１０以下のアルキル基が好ましく、炭素数１以上９以下のアルキル基がより好ましい。Ｒ６１が表す炭素数１以上１２以下のアルキル基としては、直鎖状、分岐状及び環状のいずれでもよいが、直鎖状又は分岐状のアルキル基が好ましい。
【０２９９】
Ｒ６１が表す炭素数１以上１２以下のアルキル基としては、具体的には、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、イソペンチル基、ネオペンチル基、ｔｅｒｔ−ペンチル基、ｎ−ヘキシル基、イソヘキシル基、ｓｅｃ−ヘキシル基、ｔｅｒｔ−ヘキシル基、ｎ−ヘプチル基、イソヘプチル基、ｓｅｃ−ヘプチル基、ｔｅｒｔ−ヘプチル基、ｎ−オクチル基、イソオクチル基、ｓｅｃ−オクチル基、ｔｅｒｔ−オクチル基、ｎ−ノニル基、イソノニル基、ｓｅｃ−ノニル基、ｔｅｒｔ−ノニル基、ｎ−デシル基、イソデシル基、ｓｅｃ−デシル基、ｔｅｒｔ−デシル基、ｎ−ウンデシル基、イソウンデシル基、ｓｅｃ−ドデシル基、ｔｅｒｔ−ドデシル基、ｎ−ドデシル基、イソドデシル基、ｓｅｃ−ドデシル基、ｔｅｒｔ−ドデシル基が挙げられる。
【０３００】
Ｒ６２が表す炭素数１以上１２以下のアルキル基としては、Ｒ６１について述べたアルキル基と同様の形態が挙げられる。
Ｒ６３が表す炭素数１以上１２以下のアルキル基としては、Ｒ６１について述べたアルキル基と同様の形態が挙げられる。
Ｒ６４が表す炭素数１以上１２以下のアルキル基としては、Ｒ６１について述べたアルキル基と同様の形態が挙げられる。
Ｒ６５が表す炭素数１以上１２以下のアルキル基としては、Ｒ６１について述べたアルキル基と同様の形態が挙げられる。
Ｒ６６が表す炭素数１以上１２以下のアルキル基としては、Ｒ６１について述べたアルキル基と同様の形態が挙げられる。
【０３０１】
Ｒ６１が表す基としては、水素原子、メチル基又はｔｅｒｔ−ブチル基が好ましい。
Ｒ６２が表す基としては、炭素数１以上９以下のアルキル基が好ましく、メチル基又はｔｅｒｔ−ブチル基がより好ましく、ｔｅｒｔ−ブチル基が更に好ましい。
Ｒ６３が表す基としては、水素原子、メチル基又はｔｅｒｔ−ブチル基が好ましい。
Ｒ６４が表す基としては、炭素数１以上９以下のアルキル基が好ましく、メチル基又はｔｅｒｔ−ブチル基がより好ましく、ｔｅｒｔ−ブチル基が更に好ましい。
【０３０２】
Ｒ６５が表す基としては、水素原子、メチル基、ｔｅｒｔ−ブチル基又はｔｅｒｔ−ペンチル基が好ましい。
Ｒ６６が表す基としては、水素原子、メチル基、ｔｅｒｔ−ブチル基又はｔｅｒｔ−ペンチル基が好ましい。
Ｒ６５及びＲ６６の少なくとも一方はアルキル基であることが好ましく、当該アルキル基としては、ｔｅｒｔ−ブチル基又はｔｅｒｔ−ペンチル基が好ましい。
【０３０３】
Ｌ６１が表す２価の連結基としては、アルキレン基が挙げられ、炭素数１以上３以下のアルキレン基が好ましく、炭素数１又は２のアルキレン基がより好ましい。
【０３０４】
Ｌ６１としては、単結合又はメチレン基が特に好ましい。
【０３０５】
Ｌ６２が表す２価の連結基としては、アルキレン基、アリーレン基が挙げられ、炭素数１以上６以下のアルキレン基又はフェニレン基が好ましく、炭素数１以上４以下のアルキレン基又はフェニレン基がより好ましい。
【０３０６】
一般式（Ｐ３）で表される化合物の具体例としては、例えば、住友化学社製「Ｓｕｍｉｌｉｚｅｒ  ＧＰ」が挙げられる。
【０３０７】
−ヒドロキシルアミン化合物−
本実施形態においてヒドロキシルアミン化合物は、アミンの窒素原子にヒドロキシ基が少なくとも１つじかに結合した構造を有する化合物を指す。ヒドロキシルアミン化合物としては、Ｎ，Ｎ−ジアルキルヒドロキシルアミンが好ましい。
ヒドロキシルアミン化合物としては、例えば、下記の一般式（ＨＡ１）で表される化合物が挙げられる。
【０３０８】
【化３１】
2020037608.tif 000032
【０３０９】
一般式（ＨＡ１）中、Ｒ７１及びＲ７２はそれぞれ独立に、炭素数１４以上２０以下のアルキル基を表す。
【０３１０】
Ｒ７１が表す炭素数１４以上２０以下のアルキル基としては、直鎖状のアルキル基、分岐状のアルキル基及び脂環を含むアルキル基のいずれでもよいが、直鎖状又は分岐状のアルキル基が好ましく、直鎖状のアルキル基がより好ましい。
【０３１１】
Ｒ７１が表す炭素数１４以上２０以下のアルキル基が分岐状である場合、当該基中の分岐鎖の個数は１以上３以下が好ましく、１又は２がより好ましく、１が更に好ましい。
【０３１２】
Ｒ７１が表す炭素数１４以上２０以下のアルキル基としては、炭素数１６以上１８以下の直鎖状又は分岐状のアルキル基が好ましく、炭素数１６以上１８以下の直鎖状のアルキル基が特に好ましい。
【０３１３】
Ｒ７２が表す基の具体的な形態及び好ましい形態は、Ｒ７１について述べた形態と同様である。
【０３１４】
以下に、Ｒ７１及びＲ７２が表す炭素数１４以上２０以下のアルキル基の具体例を示す。
【０３１５】
【化３２】
2020037608.tif 000033
【０３１６】
一般式（ＨＡ１）で表される化合物の具体例としては、例えば、ＢＡＳＦ社製「Ｉｒｇａｓｔａｂ  ＦＳ−０４２」が挙げられる。
【０３１７】
化合物（Ｆ）は、１種を単独で使用してもよいし、２種以上を併用してもよい。２種以上を併用する形態としては、同じ族内（例えば、ヒンダードフェノール化合物内）で２種以上併用する形態、及び、異なる族（例えば、ヒンダードフェノール化合物とトコフェロール化合物）にわたって２種以上併用する形態のいずれでもよい。
２種以上を併用する形態としては、ヒンダードフェノール化合物及びヒドロキシルアミン化合物からなる群から選ばれる少なくとも１種と、ホスファイト化合物から選ばれる少なくとも１種とを併用する形態が好ましい。
【０３１８】
［成分（Ａ）〜成分（Ｆ）の含有量又は質量比］
各成分の含有量又は質量比について説明する。各成分の含有量又は質量比は、固化時間（サイクルタイム）が短くなり且つ樹脂成形体の剛性が高められる観点から、次の範囲が好ましい。なお、各成分の略称は次の通りである。
成分（Ａ）＝バイオマス由来炭素原子を有する樹脂（Ａ）
成分（Ｂ）＝前記樹脂（Ａ）と相溶しない樹脂（Ｂ）
成分（Ｃ）＝可塑剤（Ｃ）
【０３１９】
成分（Ａ）は成分（Ｂ）よりも含有質量が多い。成分（Ａ）の方が含有質量が多いことで、固化時間（サイクルタイム）が短くなり且つ樹脂成形体の剛性が高められる。
【０３２０】
成分（Ａ）と成分（Ｂ）との質量比［（Ａ）／（Ｂ）］は、９５／５乃至７０／３０であることが好ましく、９３／７乃至７５／２５であることがより好ましく、９２／８乃至８０／２０であることがさらに好ましい。
【０３２１】
成分（Ａ）と成分（Ｃ）との質量比［（Ａ）／（Ｃ）］は、９７／３乃至７５／２５であることが好ましく、９５／５乃至８０／２０であることがより好ましく、９２／８乃至８５／１５であることがさらに好ましい。
【０３２２】
成分（Ｂ）と成分（Ｃ）との質量比［（Ｂ）／（Ｃ）］は、８６／１４乃至２５／７５であることが好ましく、８０／２０乃至３０／７０であることがより好ましく、７５／２５乃至３５／６５であることがさらに好ましい。
【０３２３】
本実施形態に係る樹脂組成物における成分（Ａ）の含有量は、樹脂組成物全量に対して、５０質量％以上が好ましく、６０質量％以上がより好ましく、７０質量％以上がさらに好ましい。
本実施形態に係る樹脂組成物における成分（Ｂ）の含有量は、樹脂組成物全量に対して、１質量％以上３０質量％以下が好ましく、３質量％以上２５質量％以下がより好ましく、５質量％以上２０質量％以下がさらに好ましい。
本実施形態に係る樹脂組成物における成分（Ｃ）の含有量は、樹脂組成物全量に対して、０．０１質量％以上５質量％以下が好ましく、０．０５質量％以上２質量％以下がより好ましく、０．１質量％以上１質量％以下がさらに好ましい。
【０３２４】
またその他の添加剤の含有量又は質量比は、次の範囲が好ましい。なお、各成分の略称は次の通りである。
成分（Ｄ）＝熱可塑性エラストマー（Ｄ）
成分（Ｅ）＝エステル化合物（Ｅ）
成分（Ｆ）＝ヒンダードフェノール化合物、トコフェロール化合物、トコトリエノール化合物、ホスファイト化合物及びヒドロキシルアミン化合物からなる群から選ばれる少なくとも１種の化合物（Ｆ）
【０３２５】
本実施形態に係る樹脂組成物における成分（Ｄ）の含有量は、樹脂組成物全量に対して、１質量％以上２０質量％以下が好ましく、３質量％以上１５質量％以下がより好ましく、５質量％以上１０質量％以下が更に好ましい。
成分（Ａ）と成分（Ｄ）との含有量比は、０．０２５≦（Ｄ）／（Ａ）≦０．３であることが好ましく、０．０５≦（Ｄ）／（Ａ）≦０．２であることがより好ましく、０．０６≦（Ｄ）／（Ａ）≦０．１５であることが更に好ましい。
【０３２６】
本実施形態に係る樹脂組成物における成分（Ｅ）の含有量は、樹脂組成物全量に対して、０．１質量％以上１５質量％以下が好ましく、０．５質量％以上１０質量％以下がより好ましく、１質量％以上５質量％以下が更に好ましい。
成分（Ａ）と成分（Ｅ）との含有量比は、０．００２≦（Ｅ）／（Ａ）≦０．２であることが好ましく、０．００２５≦（Ｅ）／（Ａ）≦０．１であることがより好ましく、０．００５≦（Ｅ）／（Ａ）≦０．０５であることが更に好ましい。
【０３２７】
本実施形態に係る樹脂組成物における成分（Ｆ）の含有量は、樹脂組成物全量に対して、０．０１質量％以上５質量％以下が好ましく、０．０５質量％以上２質量％以下がより好ましく、０．１質量％以上１質量％以下が更に好ましい。
成分（Ａ）と成分（Ｆ）との含有量比は、０．０００１≦（Ｆ）／（Ａ）≦０．０７５であることが好ましく、０．０００５≦（Ｆ）／（Ａ）≦０．０３であることがより好ましく、０．００１≦（Ｆ）／（Ａ）≦０．０１５であることが更に好ましい。
【０３２８】
［その他成分］
本実施形態に係る樹脂組成物は、その他成分を含んでもよい。
その他成分としては、例えば、難燃剤、相溶化剤、酸化防止剤、離型剤、耐光剤、耐候剤、着色剤、顔料、改質剤、ドリップ防止剤、帯電防止剤、加水分解防止剤、充填剤、補強剤（ガラス繊維、炭素繊維、タルク、クレー、マイカ、ガラスフレーク、ミルドガラス、ガラスビーズ、結晶性シリカ、アルミナ、窒化ケイ素、窒化アルミニウム、ボロンナイトライド等）などが挙げられる。
また、必要に応じて、酢酸放出を防ぐための受酸剤、反応性トラップ剤などの成分（添加剤）を添加してもよい。受酸剤としては、例えば、酸化マグネシウム、酸化アルミニウムなどの酸化物；水酸化マグネシウム、水酸化カルシウム、水酸化アルミニウム、ハイドロタルサイトなどの金属水酸化物；炭酸カルシウム；タルク；などが挙げられる。
反応性トラップ剤としては、例えば、エポキシ化合物、酸無水物化合物、カルボジイミドなどが挙げられる。
これらの成分の含有量は、樹脂組成物全量に対してそれぞれ、０質量％以上５質量％以下であることが好ましい。ここで、「０質量％」とはその他の成分を含まないことを意味する。
【０３２９】
本実施形態に係る樹脂組成物は、前記樹脂（バイオ樹脂（Ａ）、樹脂（Ｂ）等）以外の他の樹脂を含有していてもよい。ただし、他の樹脂を含む場合、樹脂組成物の全量に対する他の樹脂の含有量は、５質量％以下がよく、１質量％未満であることが好ましい。他の樹脂は、含有しないこと（つまり０質量％）がより好ましい。
他の樹脂としては、例えば、従来公知の熱可塑性樹脂が挙げられ、具体的には、ポリカーボネート樹脂；ポリプロピレン樹脂；ポリエステル樹脂；ポリオレフィン樹脂；ポリエステルカーボネート樹脂；ポリフェニレンエーテル樹脂；ポリフェニレンスルフィド樹脂；ポリスルホン樹脂；ポリエーテルスルホン樹脂；ポリアリーレン樹脂；ポリエーテルイミド樹脂；ポリアセタール樹脂；ポリビニルアセタール樹脂；ポリケトン樹脂；ポリエーテルケトン樹脂；ポリエーテルエーテルケトン樹脂；ポリアリールケトン樹脂；ポリエーテルニトリル樹脂；液晶樹脂；ポリベンズイミダゾール樹脂；ポリパラバン酸樹脂；芳香族アルケニル化合物、メタクリル酸エステル、アクリル酸エステル、及びシアン化ビニル化合物からなる群より選ばれる１種以上のビニル単量体を、重合若しくは共重合させて得られるビニル系重合体若しくは共重合体；ジエン−芳香族アルケニル化合物共重合体；シアン化ビニル−ジエン−芳香族アルケニル化合物共重合体；芳香族アルケニル化合物−ジエン−シアン化ビニル−Ｎ−フェニルマレイミド共重合体；シアン化ビニル−（エチレン−ジエン−プロピレン（ＥＰＤＭ））−芳香族アルケニル化合物共重合体；塩化ビニル樹脂；塩素化塩化ビニル樹脂；などが挙げられる。これら樹脂は、１種を単独で用いてもよく、２種以上を併用してもよい。
【０３３０】
［樹脂組成物の製造方法］
本実施形態に係る樹脂組成物は、例えば、バイオ樹脂（Ａ）と、樹脂（Ｂ）と、可塑剤（Ｃ）と、必要に応じて、その他添加剤（熱可塑性エラストマー（Ｄ）、エステル化合物（Ｅ）、化合物（Ｆ）等）と、その他成分と、等を含む混合物を溶融混練することにより製造される。他に、本実施形態に係る樹脂組成物は、例えば、前記成分を溶剤に溶解することによっても製造される。
溶融混練の手段としては公知の手段が挙げられ、具体的には、例えば、二軸押出機、ヘンシェルミキサー、バンバリーミキサー、単軸スクリュー押出機、多軸スクリュー押出機、コニーダ等が挙げられる。
【０３３１】
＜樹脂成形体＞
本実施形態に係る樹脂成形体は、本実施形態に係る樹脂組成物を含む。つまり、本実施形態に係る樹脂成形体は、本実施形態に係る樹脂組成物と同じ組成で構成されている。
【０３３２】
本実施形態に係る樹脂成形体の成形方法は、形状の自由度が高い点で、射出成形が好ましい。この点で、樹脂成形体は、射出成形によって得られた射出成形体であることが好ましい。
射出成形のシリンダ温度は、例えば１６０℃以上２８０℃以下であり、好ましくは１８０℃以上２６０℃以下である。射出成形の金型温度は、例えば４０℃以上９０℃以下であり、６０℃以上８０℃以下がより好ましい。
射出成形は、例えば、日精樹脂工業社製ＮＥＸ５００、日精樹脂工業社製ＮＥＸ１５０、日精樹脂工業社製ＮＥＸ７０００、日精樹脂工業社製ＰＮＸ４０、住友機械社製ＳＥ５０Ｄ等の市販の装置を用いて行ってもよい。
【０３３３】
本実施形態に係る樹脂成形体を得るための成形方法は、前述の射出成形に限定されず、例えば、押し出し成形、ブロー成形、熱プレス成形、カレンダ成形、コーティング成形、キャスト成形、ディッピング成形、真空成形、トランスファ成形などを適用してよい。
【０３３４】
本実施形態に係る樹脂成形体は、電子・電気機器、事務機器、家電製品、自動車内装材、玩具、容器、担体、吸着剤、分離膜などの用途に好適に用いられる。より具体的には、電子・電気機器や家電製品の筐体；電子・電気機器や家電製品の各種部品；自動車の内装部品；ブロック組み立て玩具;プラスチックモデルキット；ＣＤ−ＲＯＭやＤＶＤ等の収納ケース；食器；飲料ボトル；食品トレイ；ラップ材；フィルム；シート；触媒担体；吸水材；湿度調整材；などである。
【実施例】
【０３３５】
以下に実施例を挙げて本発明をさらに詳細に説明するが、本発明はこれらの実施例に制限されるものではない。なお、特に断りのない限り「部」は「質量部」を表す。
【０３３６】
＜各材料の準備＞
次の材料を準備した。
【０３３７】
（バイオ樹脂（Ａ）の準備）
・ＣＡ１：  「ＣＡＰ４８２−２０（イーストマンケミカル社）」、セルロースアセテートプロピオネート、Ｔｇ＝１４４℃、重量平均重合度７１６、アセチル基置換度０．１８、プロピオニル基置換度２．４９。
・ＣＡ２：  「ＣＡＰ５０４−０．２（イーストマンケミカル社）」、セルロースアセテートプロピオネート、Ｔｇ＝１５９℃、重量平均重合度１３３、アセチル基置換度０．０４、プロピオニル基置換度２．０９。
・ＣＡ３：  「ＣＡＢ１７１−１５（イーストマンケミカル社）」、セルロースアセテートブチレート、Ｔｇ＝１６１℃、重量平均重合度７５４、アセチル基置換度２．０７、ブチリル基置換度０．７３。
・ＣＡ４：  「Ｌ−５０（（株）ダイセル）」、ジアセチルセルロース、Ｔｇ＝１８９℃、重量平均重合度５７０
・ＣＡ５：  「ＣＡ３９８−３（イーストマンケミカル社）」、ジアセチルセルロース、Ｔｇ＝１８０℃、重量平均重合度２９７
・ＲＣ１：  「Ｔｅｎｉｔｅ  ｐｒｏｐｉｏｎａｔｅ  ３６０Ａ４００００１２（イーストマンケミカル社）」、セルロースアセテートプロピオネート、Ｔｇ＝１４４℃、重量平均重合度７１６、アセチル基置換度０．１８、プロピオニル基置換度２．４９。当該製品には、「アジピン酸ジオクチル（ＤＯＡ）」（成分（Ｃ）に該当）が含まれており、セルロースアセテートプロピオネートが８８質量％、アジピン酸ジオクチルが１２質量％であった。
・ＲＣ２：  「Ｔｒｅｖａ  ＧＣ６０２１（イーストマンケミカル社）」、セルロースアセテートプロピオネート、Ｔｇ＝１３８℃、重量平均重合度７１６、アセチル基置換度０．１８、プロピオニル基置換度２．４９。当該製品には、成分（Ｄ）に該当する化学物質が含まれており、その含有量は、３〜１０質量％である。
・ＰＥ２：  「ＧＬＯＢＩＯ  ＢＣＢ８０（ブラスケム社）」、バイオＰＥＴ、Ｔｇ＝８０℃
・ＰＡ１：  「Ｘｅｃｏｔ  ＸＮ４００（ユニチカ社）」ポリアミド１０Ｔ、Ｔｇ＝１６０℃
・ＰＣ１：  「Ｄｕｒａｂｉｏ  Ｄ７３４０Ｒ（三菱ケミカル社）」バイオポリカーボネート、Ｔｇ＝１２５℃
【０３３８】
ＣＡ１は、下記の（２）、（３）及び（４）を満足していた。ＣＡ２は、下記の（４）を満足していた。
（２）テトラヒドロフランを溶媒としたＧＰＣ法で測定したとき、ポリスチレン換算の重量平均分子量（Ｍｗ）が１６万以上２５万以下であり、ポリスチレン換算の数平均分子量（Ｍｎ）とポリスチレン換算のＺ平均分子量（Ｍｚ）との比Ｍｎ／Ｍｚが０．１４以上０．２１以下であり、且つポリスチレン換算の重量平均分子量（Ｍｗ）とポリスチレン換算のＺ平均分子量（Ｍｚ）との比Ｍｗ／Ｍｚが０．３以上０．７以下である。
（３）ＩＳＯ１１４４３：１９９５に準じて２３０℃の条件にてキャピログラフで測定したとき、せん断速度１２１６（／ｓｅｃ）における粘度η１（Ｐａ・ｓ）とせん断速度１２１．６（／ｓｅｃ）における粘度η２（Ｐａ・ｓ）との比η１／η２が０．１以上０．３以下である。
（４）ＣＡＰを射出成形して得た小形角板試験片（ＪＩＳ  Ｋ７１３９：２００９が規格するＤ１１試験片、６０ｍｍ×６０ｍｍ、厚さ１ｍｍ）を温度６５℃且つ相対湿度８５％の雰囲気に４８時間放置したとき、ＭＤ方向の膨張率とＴＤ方向の膨張率がいずれも０．４％以上０．６％以下である。
【０３３９】
（樹脂（Ｂ）の準備）
・ＰＥ１：  「Ｉｎｇｅｏ３００１Ｄ（ネイチャーワークス社）」、ポリ乳酸、Ｔｇ＝５８℃
・ＰＭ１：  「デルペット７２０Ｖ（旭化成（株））」、ポリメタクリル酸メチル（ＰＭＭＡ）、Ｔｇ＝１０８℃
・ＡＳ１：  「ＺＦＪ５（テクノＵＭＧ（株））」、アクリロニトリル−ブタジエン−スチレン共重合樹脂（ＡＢＳ）、Ｔｇ＝１１１℃
・ＡＳ２：  「パンライトＬ−１２２５Ｌ（帝人（株））」、ポリカーボネート、Ｔｇ＝１５０℃
・ＡＳ３：  「ＴＲＮ−ＭＴＪ（帝人（株））」、ポリエチレンテレフタレート、Ｔｇ＝６９℃
・ＣＡ４：  「Ｌ−５０（（株）ダイセル）」、ジアセチルセルロース、Ｔｇ＝１８９℃、重量平均重合度５７０
【０３４０】
（可塑剤（Ｃ）の準備）
・ＰＬ１：  「ＮＸ−２０２６（Ｃａｒｄｏｌｉｔｅ社）」、カルダノール、分子量＝２９８〜３０５
・ＰＬ２：  「ＣＩＴＲＯＦＯＬ  ＡＨＩＩ（ｊｕｎｇｂｕｎｚｌａｕｅｒ社）」、クエン酸アセチル２−エチルヘキシル、分子量＝５７１
・ＰＬ４：  「Ｕｌｔｒａ  ＬＩＴＥ  ５１３（Ｃａｒｄｏｌｉｔｅ社）」、カルダノールのグリシジルエーテル、分子量＝３５４〜３６１
・ＰＬ５：  「ＪＰ１２０（三菱ケミカル社）」、安息香酸グリコールエステル、分子量＝３２７
・ＰＬ６：  「Ｄａｉｆａｔｔｙ  １０１（大八化学工業（株））」、アジピン酸エステル含有化合物、アジピン酸エステルの分子量＝３２６〜３７８
・ＰＬ７：  「ＰＥＧ＃４００（日油）」、ポリエチレングリコール、分子量＝４００
【０３４１】
（その他添加剤の準備）
・ＥＬ１：  「メタブレンＷ−６００Ａ（三菱ケミカル（株））」、コアシェル構造の重合体（コア層となる「アクリル酸２−エチルヘキシルとアクリル酸ｎ−ブチルの共重合体ゴム」に、「メタクリル酸メチルとアクリル酸２−エチルヘキシルとの単独重合体ゴム」をグラフト重合してシェル層とした重合体）、平均一次粒子径＝２００ｎｍ
・ＬＵ１：  「ステアリン酸ステアリル（富士フイルム和光純薬）」、ステアリン酸ステアリル（一般式（１）で表される化合物、Ｒ１１の炭素数１７、Ｒ１２の炭素数１８）
・ＳＴ１：  「Ｉｒｇａｎｏｘ  Ｂ２２５（ＢＡＳＦ）」、テトラキス［３−（３’，５’−ジ−ｔ−ブチル−４’−ヒドロキシフェニル）プロピオン酸］ペンタエリスリトールとトリス（２，４−ジ−ｔ−ブチルフェニル）ホスファイトとの混合物。
【０３４２】
＜実施例１〜３３、比較例１〜３＞
（混練及び射出成形）
表１、表２に示す仕込み組成比、かつ表３、表４に示す混練温度（シリンダ温度）で、２軸混練装置（ｌａｂｔｅｃｈ  ｅｎｇｉｎｅｅｒｉｎｇ社製、ＬＴＥ２０−４４）にて混練を実施し、樹脂組成物（ペレット）を得た。
得られたペレットを用いて、射出成形機（日精樹脂工業社製、ＮＥＸ５００Ｉ）により、射出ピーク圧力が１８０ＭＰａを越えず、かつ表３、表４に示す成形温度（シリンダ温度）及び金型温度で、下記の（１）〜（３）の樹脂成形体をそれぞれ成形した。
・（１）：Ｄ１２試験片（寸法：６０ｍｍ×６０ｍｍ×厚さ２ｍｍ）
・（２）：Ｄ１１試験片（寸法：６０ｍｍ×６０ｍｍ×厚さ１ｍｍ）
・（３）：ＩＳＯ多目的試験片（ダンベル形、測定部寸法：幅１０ｍｍ、厚さ４ｍｍ）
【０３４３】
＜バイオマス由来炭素原子の含有量の測定＞
得られたペレット状樹脂組成物を用いて、ＡＳＴＭ  Ｄ６８６６：２０１２の規定に基づき、樹脂組成物中の全炭素原子における１４Ｃの存在量を測定し、バイオマス由来炭素原子の含有量を算出した。表３、表４の「バイオ化度」の欄に示す。
【０３４４】
＜評価＞
得られた樹脂成形体について、次の評価を実施した。評価結果を表５、表６に示す。
【０３４５】
（サイクルタイム（固化温度））
前記Ｄ２試験片を成形する際における、射出開始時から次の成形体の射出開始時までに要する時間を測定し、これをサイクルタイムとした。
【０３４６】
（曲げ弾性率）
得られたＩＳＯ多目的試験片について、万能試験装置（島津製作所社製、オートグラフＡＧ−Ｘｐｌｕｓ）を用いて、ＩＳＯ１７８に準拠する方法で曲げ弾性率（ＭＰａ）を測定した。
【０３４７】
〔デュポン衝撃試験（面衝撃強度）〕
得られたＤ１２試験片について、錘径６．３ｍｍ、重さ１ｋｇの錘を用いてデュポン衝撃試験を行った。おもりを落下する高さと落下後のＤ１２試験片の状態との関係について観察した。
装置：デュポン衝撃試験器  Ｈ−５０（（株）東洋精機製作所製）
規格：ＩＳＯ６２７２（１９９３）
条件：高さ１００ｍｍ、２００ｍｍ、３００ｍｍ
評価基準は、以下の通りである。
Ａ：ひび、割れともになし
Ｂ：ひびあり、割れなし
Ｃ：割れあり
Ｄ：試験片が２枚に分断した
【０３４８】
【表１】
2020037608.tif 000034
【０３４９】
【表２】
2020037608.tif 000035
【０３５０】
【表３】
2020037608.tif 000036
【０３５１】
【表４】
2020037608.tif 000037
【０３５２】
【表５】
2020037608.tif 000038
【０３５３】
【表６】
2020037608.tif 000039
【０３５４】
表に示す結果から、本実施例の樹脂組成物は、比較例の樹脂組成物に比べ、剛性の高い樹脂成形体が得られ且つ樹脂成形体を形成するときの固化時間が短く、また面衝撃強度に優れた樹脂成形体が得られることがわかる。